(57)【要約】  本発明は、実質的に１種類の液晶化合物と、該液晶化合物の変質を防止する添加剤を含有し、気密性を有する容器に収容された組成物であり、この製造方法により得られた液晶化合物を使用した液晶組成物を提供することであり、高い比抵抗値を有する液晶化合物を得る簡便な再結晶方法である。本発明によれば、実質的に１種類の液晶化合物を高いレベルの純度を維持したまま長期間保存できる。本発明の液晶化合物と他の液晶化合物とを混合することで、高い安定性の液晶組成物を得られ、また、信頼性に優れた液晶表示素子を得られる。【特許請求の範囲】
【請求項１】
実質的に１種類の液晶化合物と、該液晶化合物の変質を防止する添加剤を含有し、
気密性を有する容器に収容された組成物。
【請求項２】
液晶化合物の変質を防止する添加剤が、酸化防止剤及び紫外線防止剤から選択される１種又は２種以上の化合物である請求項１に記載の組成物。
【請求項３】
液晶化合物が一般式（Ｌ）
【化１】
2018198793.tif 000227
（式中、ＲＬ１は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＬ１及びＡＬ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  １，４−シクロヘキセニレン基、ナフタレン−２，６−ジイル基、１，２，３，４−テトラヒドロナフタレン−２，６−ジイル基、デカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良く、また、これらの基中に存在する水素原子はフッ素原子に置換されても良い。）
からなる群より選ばれる基を表し、上記の基（ａ）、基（ｂ）及び基（ｃ）はそれぞれ独立してシアノ基、フッ素原子又は塩素原子で置換されていてもよく、
ＺＬ１は単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＲＬ２は水素原子、フッ素原子、塩素原子、シアノ基又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、また、アルキル基中の１個又は２個以上の水素原子はフッ素原子で置換されていてもよく、
ｍＬ１は１、２、３又は４を表すが、ｍＬ１が２、３又は４を表す場合、複数存在するＡＬ１及びＺＬ１は同一であっても異なっていてもよい。）
又は一般式（Ｐ）
【化２】
2018198793.tif 000228
（上記一般式（Ｐ）中、Ｚｐ１は、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｒｐ２を表し、
Ｒｐ１及びＲｐ２はそれぞれ独立して以下の式（Ｒ−Ｉ）から式（Ｒ−ＩＸ）：
【化３】
2018198793.tif 000229
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
Ｓｐｐ１及びＳｐｐ２はスペーサー基を表し、
Ｌｐ１及びＬｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、前記式中、ｚは１〜４の整数を表す。）を表し、
Ｍｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ｍｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
Ｍｐ１は以下の式（ｉ−１１）〜（ｉｘ−１１）：
【化４】
2018198793.tif 000230
（式中、★でＳｐｐ１と結合し、★★でＬｐ１若しくはＬｐ２と結合する。）のいずれかを表し、
Ｍｐ３は以下の式（ｉ−１３）〜（ｉｘ−１３）：
【化５】
2018198793.tif 000231
（式中、★でＺｐ１と結合し、★★でＬｐ２と結合する。）のいずれかを表し、
ｍｐ２〜ｍｐ４はそれぞれ独立して、０、１、２又は３を表し、ｍｐ１及びｍｐ５はそれぞれ独立して１、２又は３を表すが、Ｚｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｓｐｐ１が複数存在する場合にはそれらは同一であっても異なっていてもよく、Ｓｐｐ２が複数存在する場合にはそれらは同一であっても異なっていてもよく、Ｌｐ１が複数存在する場合にはそれらは同一であっても異なっていてもよく、Ｍｐ２が複数存在する場合にはそれらは同一であっても異なっていてもよい。）
で表される化合物である請求項１又は２に記載の組成物。
【請求項４】
添加剤の含有量が液晶組成物において１０質量％以下である請求項２又は３に記載の組成物。
【請求項５】
実質的に１種類の液晶化合物と、該液晶化合物の変質を防止する添加剤を含有する液晶組成物を、気密性を有する容器を用いた液晶組成物の保存方法。
【請求項６】
固体状態の液晶化合物に、該液晶化合物の変質を防止する添加剤を加え、液晶化合物が実質的に１種類のみで構成される液晶組成物を調製する液晶組成物の製造方法。
【請求項７】
室温で固体状態の液晶化合物を液晶状態又は等方性液体状態又は溶剤に溶解して溶液状態とした後、該液晶化合物の変質を防止する添加剤を加え、実質的に１種類の液晶化合物と該液晶化合物の変質を防止する添加剤で構成される液晶組成物を調製する液晶組成物の製造方法。
【請求項８】
液晶化合物、該液晶化合物の変質を防止する添加剤及び溶剤からなる混合物から再結晶又は再沈殿することで、実質的に１種類の液晶化合物と、該液晶化合物の変質を防止する添加剤で構成される液晶組成物を調製する液晶組成物の製造方法。
【発明の詳細な説明】
【技術分野】
【０００１】
本発明は長期保存用の液晶化合物、及び保存方法に関する。
【背景技術】
【０００２】
液晶表示素子は液晶テレビ、携帯電話やパソコンなどをはじめとする民生用途から産業用途まで広く使用されるようになった。これらは製品寿命が数年から十数年と比較的長く、この間正常に動作するために、これに使用する液晶材料には高い安定性が求められる。液晶材料の代表的な安定性の指標として比抵抗値がある。液晶表示素子が正常に動作するためには、それに使用する液晶材料の比抵抗値が十分高くなければならず、また経時劣化も抑えなければならない。【０００３】
一方、液晶材料に対する要求は高速応答化や高コントラスト化など多岐に渡る。これら物性は単独の化合物では達成することができず、複数の液晶化合物を混合し、液晶組成物として要求に対応している。その際、各液晶化合物を正確に秤量し、その混合比を目標値に正しく合わせることが重要である。混合比に誤差が生じると物性が変化してしまい、要求を満たす液晶組成物を調製できないからである。【０００４】
液晶組成物の安定性を向上させるために、特定の液晶組成物に酸化防止剤又は光安定剤等の添加剤を加えることで、液晶組成物の劣化を抑え、信頼性を改善することが知られている（特許文献１、特許文献２、特許文献３参照）。【０００５】
また、高い比抵抗値を有する液晶組成物を得るためには、それを構成する各液晶化合物も高い比抵抗値を有している必要がある。液晶化合物の安定性を向上させるために、化合物の純度を高めることが従来より検討されてきた（特許文献４参照）。従って、非常に高純度が求められる液晶化合物に、あえて他の物質を添加し、純度を下げるといった方向性の手法が適用されることはなかった。また、化合物に添加剤を加えてしまうと、複数の化合物を調製して組成物とするときに、化合物と共に存在していた添加剤の量をコントロールしにくいといったデメリットもあるからだと考えられる。【０００６】
ところで、液晶化合物は、液晶組成物に調整される前段である一種類の化合物の状態での保存安定性も重要となる。液晶化合物は、通常、製造後に輸送・長期保存を経ることから、高温下の条件に置かれることもある。そのため、液晶化合物の中には液晶化合物の保存時に劣化してしまう問題があった。近年、液晶表示素子には更なる高安定性が求められているが、化合物の高いレベルの純度を維持したまま長期間保存する具体的な手段はこれまで報告されていない。
【先行技術文献】
【特許文献】
【０００７】
【特許文献１】特開２００２−２５６２６７号
【特許文献２】特表２０１４−５０５７４５号
【特許文献３】特表２０１４−５０５７４６号
【特許文献４】特表２０１１−１２１９０９号
【発明の概要】
【発明が解決しようとする課題】
【０００８】
発明が解決しようとする課題は、実質的に１種類の液晶化合物を高いレベルの純度を維持したまま長期間保存可能な組成物を提供することであり、また、実質的に１種類の液晶化合物を高いレベルの純度を維持したまま保存する方法を提供することである。
【課題を解決するための手段】
【０００９】
本願発明者らは上述した状況に鑑み、鋭意検討した結果、液晶化合物に該液晶化合物の変質を防止する添加剤を添加して組成物とし、気密性を有する容器に収容することで、前述の課題を解決できることを見出し、本願発明を完成するに至った。【００１０】
すなわち本願発明は、実質的に１種類の液晶化合物と、該液晶化合物の変質を防止する添加剤を含有し、気密性を有する容器に収容された組成物を提供する。
【発明の効果】
【００１１】
本願発明の液晶組成物は、実質的に１種類の液晶化合物を高いレベルの純度を維持したまま長期間保存することが可能になる。従って、本発明の液晶組成物を用いて、複数の液晶化合物を混合した液晶組成物を調製することで、より高い安定性を有し、長期間使用可能な液晶表示素子を作製するための液晶組成物を得ることができる。
【発明を実施するための形態】
【００１２】
本願発明において、「実質的に１種類の液晶化合物」とは、１種類の液晶化合物で構成されるものだが、１種類の液晶化合物において、該液晶化合物を製造する際に不可避的に混入する不純物を含有してもよいことを意味する。一般的に、液晶化合物は、精製工程を経て製造されているが、精製工程を経たとしても不純物を完全にゼロにすることは困難であることから、実際には、精製の程度等により不純物を少なからず含有している。このように、１種類の液晶化合物として製造したものであっても、不純物を不可避的に含有することから、「実質的に１種類の液晶化合物」と称する。
【００１３】
液晶化合物は、一般式（Ｉ）で表される化合物であることが好ましい。
【００１４】
【化１】
2018198793.tif 000002
【００１５】
（式中、ＲＩ１は、アルデヒド基、アミノ基、カルボキシル基、トシル基、メシル基、トリフラート基、ヒドロキシ基、ヒドロキシメチル基、ニトロ基、スルホ基、シアノ基、酸クロリド基、塩素原子、臭素原子、ヨウ素原子、又は、炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＩ１及びＡＩ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  １，４−シクロヘキセニレン基、ナフタレン−２，６−ジイル基、１，２，３，４−テトラヒドロナフタレン−２，６−ジイル基、デカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良く、また、これらの基中に存在する水素原子はフッ素原子に置換されても良い。）
からなる群より選ばれる基を表し、上記の基（ａ）、基（ｂ）及び基（ｃ）はそれぞれ独立してシアノ基、フッ素原子又は塩素原子で置換されていてもよく、
ＺＩ１は単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＲＩ２は、アルデヒド基、アミノ基、カルボキシル基、トシル基、メシル基、トリフラート基、ヒドロキシ基、ヒドロキシメチル基、ニトロ基、スルホ基、酸クロリド基、臭素原子、ヨウ素原子、又は、水素原子、フッ素原子、塩素原子、シアノ基又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、また、アルキル基中の１個又は２個以上の水素原子はフッ素原子で置換されていてもよく、
ｍＩ１は１、２、３又は４を表すが、ｍＩ１が２、３又は４を表す場合、複数存在するＡＩ１及びＺＩ１は同一であっても異なっていてもよい。）
一般式（Ｉ）において、ＲＩ１及びＲＩ２のいずれか一つ以上は、基中に−ＣＨ＝ＣＨ−又は−Ｃ≡Ｃ−構造を有することが好ましい。そのような構造を有する化合物は変質して劣化しやすいことから、液晶化合物の変質を防止する添加剤と共に保存することによる安定性向上の効果が大きい。
【００１６】
また、一般式（Ｉ）が室温付近で液晶性を示す化合物であることが好ましい。室温付近で液晶性を示す化合物は、室温付近で液晶性を示さない化合物に比べ、変質して劣化しやすい傾向にあることから、液晶化合物の変質を防止する添加剤と共に保存することによる安定性向上の効果が大きい。例えば、一般式（Ｉ）が以下に示すような、「−１，４−シクロヘキシレン基−１，４−フェニレン基−１，４−フェニレン基−」の骨格を表す場合、室温付近で液晶性を示しやすい。
【００１７】
【化２】
2018198793.tif 000003
【００１８】
（式中、ＲＩ１及びＲＩ２は、一般式（Ｉ）中のＲＩ１及びＲＩ２とそれぞれ同じ意味を表す。）
また、一般式（Ｉ）が反応性の高いベンジル位を有する化合物であることが好ましい。ベンジル位を有する化合物は、変質して劣化しやすいことから、液晶化合物の変質を防止する添加剤と共に保存することによる安定性向上の効果が大きい。
【００１９】
また、一般式（Ｉ）が「変質して劣化しやすい微量不純物」を含みやすい化合物であることが好ましい。該「変質して劣化しやすい微量不純物」を含みやすい化合物に対しても、変質を防止する添加剤と共に保存することにより、安定性向上の効果が大きい。微量不純物として、アルケニル基、又はアルケニルオキシ基の構造を有する微量不純物に効果的である。
＜一般式（Ｉ）で表される化合物の第一態様＞
一般式（Ｉ）で表される化合物は、以下の一般式（Ｎ−１）、（Ｎ−２）及び（Ｎ−３）で表される化合物から選ばれる化合物であることが好ましい。これら化合物は誘電的に負の化合物（Δεの符号が負で、その絶対値が２より大きい。）に該当する。
【００２０】
【化３】
2018198793.tif 000004
【００２１】
（式中、ＲＮ１１、ＲＮ１２、ＲＮ２１、ＲＮ２２、ＲＮ３１及びＲＮ３２はそれぞれ独立してアルデヒド基、アミノ基、カルボキシル基、トシル基、メシル基、トリフラート基、ヒドロキシ基、ヒドロキシメチル基、ニトロ基、スルホ基、シアノ基、酸クロリド基、塩素原子、臭素原子、ヨウ素原子、又は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
（ｄ）  １，４−シクロヘキセニレン基
からなる群より選ばれる基を表し、上記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２はそれぞれ独立して０〜３の整数を表すが、ｎＮ１１＋ｎＮ１２、ｎＮ２１＋ｎＮ２２及びｎＮ３１＋ｎＮ３２はそれぞれ独立して１、２又は３であり、ＡＮ１１〜ＡＮ３２、ＺＮ１１〜ＺＮ３２が複数存在する場合は、それらは同一であっても異なっていても良い。）
一般式（Ｎ−１）、（Ｎ−２）及び（Ｎ−３）で表される化合物は、Δεが負でその絶対値が３よりも大きな化合物であることが好ましい。
【００２２】
一般式（Ｎ−１）、（Ｎ−２）及び（Ｎ−３）中、ＲＮ１１、ＲＮ１２、ＲＮ２１、ＲＮ２２、ＲＮ３１及びＲＮ３２はそれぞれ独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。添加剤と共に保存することによる安定性向上の効果の観点からは、ＲＮ１１及びＲＮ１２のいずれか一つ以上はアルケニル基又はアルケニルオキシ基であることが好ましく、ＲＮ２１及びＲＮ２２のいずれか一つ以上はアルケニル基又はアルケニルオキシ基であることが好ましく、ＲＮ３１及びＲＮ３２のいずれか一つ以上はアルケニル基又はアルケニルオキシ基であることが好ましい。
【００２３】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。添加剤と共に保存することによる安定性向上の効果の観点からは、ＲＮ１１及びＲＮ１２のいずれか一つ以上はアルケニル基又はアルケニルオキシ基であることが好ましく、ＲＮ２１及びＲＮ２２のいずれか一つ以上はアルケニル基又はアルケニルオキシ基であることが好ましく、ＲＮ３１及びＲＮ３２のいずれか一つ以上はアルケニル基又はアルケニルオキシ基であることが好ましい。
【００２４】
アルケニル基としては、式（Ｒ１）から式（Ｒ５）のいずれかで表される基から選ばれることが好ましい。（各式中の黒点は環構造中の炭素原子を表す。）
【００２５】
【化４】
2018198793.tif 000005
【００２６】
ＡＮ１１、ＡＮ１２、ＡＮ２１、ＡＮ２２、ＡＮ３１及びＡＮ３２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【００２７】
【化５】
2018198793.tif 000006
【００２８】
トランス−１，４−シクロへキシレン基、１，４−シクロヘキセニレン基又は１，４−フェニレン基を表すことがより好ましい。
【００２９】
ＺＮ１１、ＺＮ１２、ＺＮ２１、ＺＮ２２、ＺＮ３１及びＺＮ３２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＨ２Ｏ−、−ＣＨ２ＣＨ２−又は単結合が更に好ましく、−ＣＨ２Ｏ−又は単結合が特に好ましい。
【００３０】
ＸＮ２１はフッ素原子が好ましい。
【００３１】
ＴＮ３１は酸素原子が好ましい。
【００３２】
ｎＮ１１＋ｎＮ１２、ｎＮ２１＋ｎＮ２２及びｎＮ３１＋ｎＮ３２は１又は２が好ましく、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ１１が２でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせ、が好ましい。
【００３３】
一般式（Ｎ−１）で表される化合物として、下記の一般式（Ｎ−１ａ）〜（Ｎ−１ｇ）で表される化合物群を挙げることができる。
【００３４】
【化６】
2018198793.tif 000007
【００３５】
（式中、ＲＮ１１及びＲＮ１２は一般式（Ｎ−１）におけるＲＮ１１及びＲＮ１２と同じ意味を表し、ｎＮａ１１は０又は１を表し、ｎＮｂ１１は０又は１を表し、ｎＮｃ１１は０又は１を表し、ｎＮｄ１１は０又は１を表し、ｎＮｅ１１は１又は２を表し、ｎＮｆ１１は１又は２を表し、ｎＮｇ１１は１又は２を表し、ＡＮｅ１１はトランス−１，４−シクロへキシレン基又は１，４−フェニレン基を表し、ＡＮｇ１１はトランス−１，４−シクロへキシレン基、１，４−シクロヘキセニレン基又は１，４−フェニレン基を表すが少なくとも１つは１，４−シクロヘキセニレン基を表し、ＺＮｅ １１は単結合又はエチレンを表すが少なくとも１つはエチレンを表す。）
より具体的には、一般式（Ｎ−１）で表される化合物は一般式（Ｎ−１−１）〜（Ｎ−１−２１）で表される化合物群から選ばれる化合物であることが好ましい。
【００３６】
一般式（Ｎ−１−１）で表される化合物は下記の化合物である。
【００３７】
【化７】
2018198793.tif 000008
【００３８】
（式中、ＲＮ１１１及びＲＮ１１２はそれぞれ独立して、一般式（Ｎ−１）におけるＲＮ１１及びＲＮ１２と同じ意味を表す。）
ＲＮ１１１は炭素原子数１〜５のアルキル基又は炭素原子数２〜５のアルケニル基が好ましく、プロピル基、ペンチル基又はビニル基が好ましい。ＲＮ１１２は炭素原子数１〜５のアルキル基、炭素原子数４〜５のアルケニル基又は炭素原子数１〜４のアルコキシ基が好ましく、エトキシ基又はブトキシ基が好ましい。
【００３９】
さらに、一般式（Ｎ−１−１）で表される化合物は、式（Ｎ−１−１．１）から式（Ｎ−１−１．２３）で表される化合物群から選ばれる化合物であることが好ましく、式（Ｎ−１−１．１）〜（Ｎ−１−１．４）で表される化合物であることが好ましく、式（Ｎ−１−１．１）及び式（Ｎ−１−１．３）で表される化合物が好ましい。
【００４０】
【化８】
2018198793.tif 000009
【００４１】
一般式（Ｎ−１−２）で表される化合物は下記の化合物である。
【００４２】
【化９】
2018198793.tif 000010
【００４３】
（式中、ＲＮ１２１及びＲＮ１２２はそれぞれ独立して、一般式（Ｎ−１）におけるＲＮ１１及びＲＮ１２と同じ意味を表す。）
ＲＮ１２１は炭素原子数１〜５のアルキル基又は炭素原子数２〜５のアルケニル基が好ましく、エチル基、プロピル基、ブチル基又はペンチル基が好ましい。ＲＮ１２２は炭素原子数１〜５のアルキル基、炭素原子数４〜５のアルケニル基又は炭素原子数１〜４のアルコキシ基が好ましく、メチル基、プロピル基、メトキシ基、エトキシ基又はプロポキシ基が好ましい。
【００４４】
さらに、一般式（Ｎ−１−２）で表される化合物は、式（Ｎ−１−２．１）から式（Ｎ−１−２．２２）で表される化合物群から選ばれる化合物であることが好ましく、式（Ｎ−１−２．３）から式（Ｎ−１−２．７）、式（Ｎ−１−２．１０）、式（Ｎ−１−２．１１）、式（Ｎ−１−２．１３）及び式（Ｎ−１−２．２０）で表される化合物であることが好ましく、Δεの改良を重視する場合には式（Ｎ−１−２．３）から式（Ｎ−１−２．７）で表される化合物が好ましく、ＴＮＩの改良を重視する場合には式（Ｎ−１−２．１０）、式（Ｎ−１−２．１１）及び式（Ｎ−１−２．１３）で表される化合物であることが好ましく、応答速度の改良を重視する場合には式（Ｎ−１−２．２０）で表される化合物であることが好ましい。
【００４５】
【化１０】
2018198793.tif 000011
【００４６】
一般式（Ｎ−１−３）で表される化合物は下記の化合物である。
【００４７】
【化１１】
2018198793.tif 000012
【００４８】
（式中、ＲＮ１３１及びＲＮ１３２はそれぞれ独立して、一般式（Ｎ−１）におけるＲＮ１１及びＲＮ１２と同じ意味を表す。）
ＲＮ１３１は炭素原子数１〜５のアルキル基又は炭素原子数２〜５のアルケニル基が好ましく、エチル基、プロピル基又はブチル基が好ましい。ＲＮ１３２は炭素原子数１〜５のアルキル基、炭素原子数３〜５のアルケニル基又は炭素原子数１〜４のアルコキシ基が好ましく、１−プロペニル基、エトキシ基、プロポキシ基又はブトキシ基が好ましい。
【００４９】
一般式（Ｎ−１−３）で表される化合物は、比較的「変質して劣化しやすい微量不純物」を含みやすい化合物であることから、変質を防止する添加剤と共に保存することにより、安定性向上の効果が大きい。添加剤と共に保存することで、微量不純物の変質が抑えられることから、一般式（Ｎ−１−３）で表される化合物を含む組成物全体としての劣化を抑えることができる。
【００５０】
さらに、一般式（Ｎ−１−３）で表される化合物は、式（Ｎ−１−３．１）から式（Ｎ−１−３．２１）で表される化合物群から選ばれる化合物であることが好ましく、式（Ｎ−１−３．１）〜（Ｎ−１−３．７）及び式（Ｎ−１−３．２１）で表される化合物であることが好ましく、式（Ｎ−１−３．１）、式（Ｎ−１−３．２）、式（Ｎ−１−３．３）、式（Ｎ−１−３．４）及び式（Ｎ−１−３．６）で表される化合物が好ましい。
【００５１】
【化１２】
2018198793.tif 000013
【００５２】
一般式（Ｎ−１−４）で表される化合物は下記の化合物である。
【００５３】
【化１３】
2018198793.tif 000014
【００５４】
（式中、ＲＮ１４１及びＲＮ１４２はそれぞれ独立して、一般式（Ｎ−１）におけるＲＮ１１及びＲＮ１２と同じ意味を表す。）
ＲＮ１４１及びＲＮ１４２はそれぞれ独立して、炭素原子数１〜５のアルキル基、炭素原子数４〜５のアルケニル基又は炭素原子数１〜４のアルコキシ基が好ましく、メチル基、プロピル基、エトキシ基又はブトキシ基が好ましい。
【００５５】
一般式（Ｎ−１−４）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【００５６】
さらに、一般式（Ｎ−１−４）で表される化合物は、式（Ｎ−１−４．１）から式（Ｎ−１−４．１４）で表される化合物群から選ばれる化合物であることが好ましく、式（Ｎ−１−４．１）〜（Ｎ−１−４．４）で表される化合物であることが好ましく、式（Ｎ−１−４．１）、式（Ｎ−１−４．２）及び式（Ｎ−１−４．４）で表される化合物が好ましい。
【００５７】
【化１４】
2018198793.tif 000015
【００５８】
一般式（Ｎ−１−５）で表される化合物は下記の化合物である。
【００５９】
【化１５】
2018198793.tif 000016
【００６０】
（式中、ＲＮ１５１及びＲＮ１５２はそれぞれ独立して、一般式（Ｎ−１）におけるＲＮ１１及びＲＮ１２と同じ意味を表す。）
ＲＮ１５１及びＲＮ１５２はそれぞれ独立して、炭素原子数１〜５のアルキル基、炭素原子数４〜５のアルケニル基又は炭素原子数１〜４のアルコキシ基が好ましくエチル基、プロピル基又はブチル基が好ましい。
【００６１】
一般式（Ｎ−１−５）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【００６２】
さらに、一般式（Ｎ−１−５）で表される化合物は、式（Ｎ−１−５．１）から式（Ｎ−１−５．６）で表される化合物群から選ばれる化合物であることが好ましく、式（Ｎ−１−５．１）、式（Ｎ−１−５．２）及び式（Ｎ−１−５．４）で表される化合物が好ましい。
【００６３】
【化１６】
2018198793.tif 000017
【００６４】
一般式（Ｎ−１−１０）で表される化合物は下記の化合物である。
【００６５】
【化１７】
2018198793.tif 000018
【００６６】
（式中、ＲＮ１１０１及びＲＮ１１０２はそれぞれ独立して、一般式（Ｎ−１）におけるＲＮ１１及びＲＮ１２と同じ意味を表す。）
ＲＮ１１０１は炭素原子数１〜５のアルキル基又は炭素原子数２〜５のアルケニル基が好ましく、エチル基、プロピル基、ブチル基、ビニル基又は１−プロペニル基が好ましい。ＲＮ１１０２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００６７】
さらに、一般式（Ｎ−１−１０）で表される化合物は、式（Ｎ−１−１０．１）から式（Ｎ−１−１０．２１）で表される化合物群から選ばれる化合物であることが好ましく、式（Ｎ−１−１０．１）〜（Ｎ−１−１０．５）式（Ｎ−１−１０．２０）及び式（Ｎ−１−１０．２１）で表される化合物であることが好ましく、式（Ｎ−１−１０．１）、式（Ｎ−１−１０．２）、式（Ｎ−１−１０．２０）及び式（Ｎ−１−１０．２１）で表される化合物が好ましい。
【００６８】
【化１８】
2018198793.tif 000019
【００６９】
一般式（Ｎ−１−１１）で表される化合物は下記の化合物である。
【００７０】
【化１９】
2018198793.tif 000020
【００７１】
（式中、ＲＮ１１１１及びＲＮ１１１２はそれぞれ独立して、一般式（Ｎ−１）におけるＲＮ１１及びＲＮ１２と同じ意味を表す。）
ＲＮ１１１１は炭素原子数１〜５のアルキル基又は炭素原子数２〜５のアルケニル基が好ましく、エチル基、プロピル基、ブチル基、ビニル基又は１−プロペニル基が好ましい。ＲＮ１１１２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００７２】
さらに、一般式（Ｎ−１−１１）で表される化合物は、式（Ｎ−１−１１．１）から式（Ｎ−１−１１．１５）で表される化合物群から選ばれる化合物であることが好ましく、式（Ｎ−１−１１．１）〜（Ｎ−１−１１．１５）で表される化合物であることが好ましく、式（Ｎ−１−１１．２及び式（Ｎ−１−１１．４）で表される化合物が好ましい。
【００７３】
【化２０】
2018198793.tif 000021
【００７４】
一般式（Ｎ−１−１２）で表される化合物は下記の化合物である。
【００７５】
【化２１】
2018198793.tif 000022
【００７６】
（式中、ＲＮ１１２１及びＲＮ１１２２はそれぞれ独立して、一般式（Ｎ−１）におけるＲＮ１１及びＲＮ１２と同じ意味を表す。）
ＲＮ１１２１は炭素原子数１〜５のアルキル基又は炭素原子数２〜５のアルケニル基が好ましく、エチル基、プロピル基又はブチル基が好ましい。ＲＮ１１２２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００７７】
一般式（Ｎ−１−１３）で表される化合物は下記の化合物である。
【００７８】
【化２２】
2018198793.tif 000023
【００７９】
（式中、ＲＮ１１３１及びＲＮ１１３２はそれぞれ独立して、一般式（Ｎ−１）におけるＲＮ１１及びＲＮ１２と同じ意味を表す。）
ＲＮ１１３１は炭素原子数１〜５のアルキル基又は炭素原子数２〜５のアルケニル基が好ましく、エチル基、プロピル基又はブチル基が好ましい。ＲＮ１１３２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００８０】
一般式（Ｎ−１−１４）で表される化合物は下記の化合物である。
【００８１】
【化２３】
2018198793.tif 000024
【００８２】
（式中、ＲＮ１１４１及びＲＮ１１４２はそれぞれ独立して、一般式（Ｎ−１）におけるＲＮ１１及びＲＮ１２と同じ意味を表す。）
ＲＮ１１４１は炭素原子数１〜５のアルキル基又は炭素原子数２〜５のアルケニル基が好ましく、エチル基、プロピル基又はブチル基が好ましい。ＲＮ１１４２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００８３】
一般式（Ｎ−１−１４）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【００８４】
一般式（Ｎ−１−１５）で表される化合物は下記の化合物である。
【００８５】
【化２４】
2018198793.tif 000025
【００８６】
（式中、ＲＮ１１５１及びＲＮ１１５２はそれぞれ独立して、一般式（Ｎ−１）におけるＲＮ１１及びＲＮ１２と同じ意味を表す。）
ＲＮ１１５１は炭素原子数１〜５のアルキル基又は炭素原子数２〜５のアルケニル基が好ましく、エチル基、プロピル基又はブチル基が好ましい。ＲＮ１１５２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００８７】
一般式（Ｎ−１−１６）で表される化合物は下記の化合物である。
【００８８】
【化２５】
2018198793.tif 000026
【００８９】
（式中、ＲＮ１１６１及びＲＮ１１６２はそれぞれ独立して、一般式（Ｎ−１）におけるＲＮ１１及びＲＮ１２と同じ意味を表す。）
ＲＮ１１６１は炭素原子数１〜５のアルキル基又は炭素原子数２〜５のアルケニル基が好ましく、エチル基、プロピル基又はブチル基が好ましい。ＲＮ１１６２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００９０】
一般式（Ｎ−１−１６）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【００９１】
一般式（Ｎ−１−１７）で表される化合物は下記の化合物である。
【００９２】
【化２６】
2018198793.tif 000027
【００９３】
（式中、ＲＮ１１７１及びＲＮ１１７２はそれぞれ独立して、一般式（Ｎ−１）におけるＲＮ１１及びＲＮ１２と同じ意味を表す。）
ＲＮ１１７１は炭素原子数１〜５のアルキル基又は炭素原子数２〜５のアルケニル基が好ましく、エチル基、プロピル基又はブチル基が好ましい。ＲＮ１１７２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００９４】
一般式（Ｎ−１−１８）で表される化合物は下記の化合物である。
【００９５】
【化２７】
2018198793.tif 000028
【００９６】
（式中、ＲＮ１１８１及びＲＮ１１８２はそれぞれ独立して、一般式（Ｎ−１）におけるＲＮ１１及びＲＮ１２と同じ意味を表す。）
ＲＮ１１８１は炭素原子数１〜５のアルキル基又は炭素原子数２〜５のアルケニル基が好ましく、メチル基、エチル基、プロピル基又はブチル基が好ましい。ＲＮ１１８２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【００９７】
一般式（Ｎ−１−１８）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【００９８】
さらに、一般式（Ｎ−１−１８）で表される化合物は、式（Ｎ−１−１８．１）から式（Ｎ−１−１８．５）で表される化合物群から選ばれる化合物であることが好ましく、式（Ｎ−１−１８．１）〜（Ｎ−１−１１．３）で表される化合物であることが好ましく、式（Ｎ−１−１８．２及び式（Ｎ−１−１８．３）で表される化合物が好ましい。
【００９９】
【化２８】
2018198793.tif 000029
【０１００】
一般式（Ｎ−１−２０）で表される化合物は下記の化合物である。
【０１０１】
【化２９】
2018198793.tif 000030
【０１０２】
（式中、ＲＮ１２０１及びＲＮ１２０２はそれぞれ独立して、一般式（Ｎ−１）におけるＲＮ１１及びＲＮ１２と同じ意味を表す。）
ＲＮ１２０１及びＲＮ１２０２はそれぞれ独立して、炭素原子数１〜５のアルキル基又は炭素原子数２〜５のアルケニル基が好ましく、エチル基、プロピル基又はブチル基が好ましい。
【０１０３】
一般式（Ｎ−１−２１）で表される化合物は下記の化合物である。
【０１０４】
【化３０】
2018198793.tif 000031
【０１０５】
（式中、ＲＮ１２１１及びＲＮ１２１２はそれぞれ独立して、一般式（Ｎ−１）におけるＲＮ１１及びＲＮ１２と同じ意味を表す。）
ＲＮ１２１１及びＲＮ１２１２はそれぞれ独立して、炭素原子数１〜５のアルキル基又は炭素原子数２〜５のアルケニル基が好ましく、エチル基、プロピル基又はブチル基が好ましい。
【０１０６】
一般式（Ｎ−１−２２）で表される化合物は下記の化合物である。
【０１０７】
【化３１】
2018198793.tif 000032
【０１０８】
（式中、ＲＮ１２２１及びＲＮ１２２２はそれぞれ独立して、一般式（Ｎ−１）におけるＲＮ１１及びＲＮ１２と同じ意味を表す。）
ＲＮ１２２１及びＲＮ１２２２はそれぞれ独立して、炭素原子数１〜５のアルキル基又は炭素原子数２〜５のアルケニル基が好ましく、エチル基、プロピル基又はブチル基が好ましい。
【０１０９】
さらに、一般式（Ｎ−１−２２）で表される化合物は、式（Ｎ−１−２２．１）から式（Ｎ−１−２２．１２）で表される化合物群から選ばれる化合物であることが好ましく、式（Ｎ−１−２２．１）〜（Ｎ−１−２２．５）で表される化合物であることが好ましく、式（Ｎ−１−２２．１）〜（Ｎ−１−２２．４）で表される化合物が好ましい。
【０１１０】
【化３２】
2018198793.tif 000033
【０１１１】
一般式（Ｎ−３）で表される化合物は一般式（Ｎ−３−２）で表される化合物群から選ばれる化合物であることが好ましい。
【０１１２】
【化３３】
2018198793.tif 000034
【０１１３】
（式中、ＲＮ３２１及びＲＮ３２２はそれぞれ独立して、一般式（Ｎ−３）におけるＲＮ１１及びＲＮ１２と同じ意味を表す。）
ＲＮ３２１及びＲＮ３２２は炭素原子数１〜５のアルキル基又は炭素原子数２〜５のアルケニル基が好ましく、プロピル基又はペンチル基が好ましい。
【０１１４】
さらに、一般式（Ｎ−３−２）で表される化合物は、式（Ｎ−３−２．１）から式（Ｎ−３−２．３）で表される化合物群から選ばれる化合物であることが好ましい。
【０１１５】
【化３４】
2018198793.tif 000035
【０１１６】
＜一般式（Ｉ）で表される化合物の第二態様＞
一般式（Ｉ）で表される化合物は、一般式（Ｊ）で表される化合物であることが好ましい。これら化合物は誘電的に正の化合物（Δεが２より大きい。）に該当する。
【０１１７】
【化３５】
2018198793.tif 000036
【０１１８】
（式中、ＲＪ１はアルデヒド基、アミノ基、カルボキシル基、トシル基、メシル基、トリフラート基、ヒドロキシ基、ヒドロキシメチル基、ニトロ基、スルホ基、シアノ基、酸クロリド基、塩素原子、臭素原子、ヨウ素原子、又は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＪ１は、０、１、２、３又は４を表し、
ＡＪ１、ＡＪ２及びＡＪ３はそれぞれ独立して、
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子、塩素原子、メチル基、トリフルオロメチル基又はトリフルオロメトキシ基で置換されていても良く、
ＺＪ１及びＺＪ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｎＪ１が２、３又は４であってＡＪ２が複数存在する場合は、それらは同一であっても異なっていても良く、ｎＪ１が２、３又は４であってＺＪ１が複数存在する場合は、それらは同一であっても異なっていても良く、
ＸＪ１は、アルデヒド基、アミノ基、カルボキシル基、トシル基、メシル基、トリフラート基、ヒドロキシ基、ヒドロキシメチル基、ニトロ基、スルホ基、酸クロリド基、臭素原子、ヨウ素原子、又は水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
一般式（Ｊ）中、ＲＪ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【０１１９】
信頼性を重視する場合にはＲＪ１はアルキル基であることが好ましく、粘性の低下を重視する場合にはアルケニル基であることが好ましい。添加剤と共に保存することによる安定性向上の効果の観点からは、ＲＪ１はアルケニル基又はアルケニルオキシ基であることが好ましい。
【０１２０】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０１２１】
アルケニル基としては、式（Ｒ１）から式（Ｒ５）のいずれかで表される基から選ばれることが好ましい。（各式中の黒点はアルケニル基が結合している環構造中の炭素原子を表す。）
【０１２２】
【化３６】
2018198793.tif 000037
【０１２３】
ＡＪ１、ＡＪ２及びＡＪ３はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、それらはフッ素原子により置換されていてもよく、下記の構造を表すことがより好ましく、
【０１２４】
【化３７】
2018198793.tif 000038
【０１２５】
下記の構造を表すことがより好ましい。
【０１２６】
【化３８】
2018198793.tif 000039
【０１２７】
ＺＪ１及びＺＪ２はそれぞれ独立して−ＣＨ２Ｏ−、−ＯＣＨ２−、−ＣＦ２Ｏ−、−ＣＨ２ＣＨ２−、−ＣＦ２ＣＦ２−又は単結合を表すことが好ましく、−ＯＣＨ２−、−ＣＦ２Ｏ−、−ＣＨ２ＣＨ２−又は単結合が更に好ましく、−ＯＣＨ２−、−ＣＦ２Ｏ−又は単結合が特に好ましい。
【０１２８】
ＸＪ１はフッ素原子又はトリフルオロメトキシ基が好ましく、フッ素原子が好ましい。
【０１２９】
ｎＪ１は、０、１、２又は３が好ましく、０、１又は２が好ましく、Δεの改善に重点を置く場合には０又は１が好ましく、Ｔｎｉを重視する場合には1又は２が好ましい。
【０１３０】
一般式（Ｊ）で表される化合物としては一般式（Ｍ）で表される化合物が好ましい。一般式（Ｍ）で表される化合物は誘電的に正の化合物（Δεが２より大きい。）に該当する。
【０１３１】
【化３９】
2018198793.tif 000040
【０１３２】
（式中、ＲＭ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＭ１は、０、１、２、３又は４を表し、
ＡＭ１及びＡＭ２はそれぞれ独立して、
（ａ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）及び基（ｂ）上の水素原子はそれぞれ独立してシアノ基、フッ素原子又は塩素原子で置換されていても良く、
ＺＭ１及びＺＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｎＭ１が２、３又は４であってＡＭ２が複数存在する場合は、それらは同一であっても異なっていても良く、ｎＭ１が２、３又は４であってＺＭ１が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。
【０１３３】
一般式（Ｍ）中、ＲＭ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【０１３４】
信頼性を重視する場合にはＲＭ１はアルキル基であることが好ましく、粘性の低下を重視する場合にはアルケニル基であることが好ましい。
【０１３５】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０１３６】
アルケニル基としては、式（Ｒ１）から式（Ｒ５）のいずれかで表される基から選ばれることが好ましい。（各式中の黒点はアルケニル基が結合している環構造中の炭素原子を表す。）
【０１３７】
【化４０】
2018198793.tif 000041
【０１３８】
ＡＭ１及びＡＭ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０１３９】
【化４１】
2018198793.tif 000042
【０１４０】
下記の構造を表すことがより好ましい。
【０１４１】
【化４２】
2018198793.tif 000043
【０１４２】
ＺＭ１及びＺＭ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＦ２Ｏ−、−ＣＨ２ＣＨ２−又は単結合が更に好ましく、−ＣＦ２Ｏ−又は単結合が特に好ましい。
【０１４３】
ｎＭ１は、０、１、２又は３が好ましく、０、１又は２が好ましく、Δεの改善に重点を置く場合には０又は１が好ましく、Ｔｎｉを重視する場合には1又は２が好ましい。
【０１４４】
一般式（Ｍ）で表される化合物は、例えば一般式（Ｍ−１）で表される化合物群から選ばれる化合物であることが好ましい。
【０１４５】
【化４３】
2018198793.tif 000044
【０１４６】
（式中、ＲＭ１１は炭素原子数１〜５のアルキル基、炭素原子数２〜５のアルケニル基又は炭素原子数１〜４のアルコキシ基を表し、ＸＭ１１からＸＭ１５はそれぞれ独立して水素原子又はフッ素原子を表し、ＹＭ１１はフッ素原子又はＯＣＦ３を表す。）
一般式（Ｍ−１）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０１４７】
さらに、一般式（Ｍ−１）で表される化合物は、具体的には式（Ｍ−１．１）から式（Ｍ−１．４）で表される化合物であることが好ましく、式（Ｍ−１．１）又は式（Ｍ−１．２）で表される化合物が好ましく、式（Ｍ−１．２）で表される化合物がさらに好ましい。また、式（Ｍ−１．１）又は式（Ｍ−１．２）で表される化合物を同時に使用することも好ましい。
【０１４８】
【化４４】
2018198793.tif 000045
【０１４９】
さらに、一般式（Ｍ）で表される化合物は、例えば一般式（Ｍ−２）で表される化合物群から選ばれる化合物であることが好ましい。
【０１５０】
【化４５】
2018198793.tif 000046
【０１５１】
（式中、ＲＭ２１は炭素原子数１〜５のアルキル基、炭素原子数２〜５のアルケニル基又は炭素原子数１〜４のアルコキシ基を表し、ＸＭ２１及びＸＭ２２はそれぞれ独立して水素原子又はフッ素原子を表し、ＹＭ２１はフッ素原子、塩素原子又はＯＣＦ３を表す。）
さらに、一般式（Ｍ−２）で表される化合物は、式（Ｍ−２．１）から式（Ｍ−２．５）で表される化合物であることが好ましく、式（Ｍ−２．３）又は／及び式（Ｍ−２．５）で表される化合物であることが好ましい。
【０１５２】
【化４６】
2018198793.tif 000047
【０１５３】
本発明の組成物に使用される一般式（Ｍ）で表される化合物は、一般式（Ｍ−３）で表される化合物であることが好ましい。
【０１５４】
【化４７】
2018198793.tif 000048
【０１５５】
（式中、ＲＭ３１は炭素原子数１〜５のアルキル基、炭素原子数２〜５のアルケニル基又は炭素原子数１〜４のアルコキシ基を表し、ＸＭ３１からＸＭ３６はそれぞれ独立して水素原子又はフッ素原子を表し、ＹＭ３１はフッ素原子、塩素原子又はＯＣＦ３を表す。）
さらに、本発明の組成物に使用される一般式（Ｍ−３）で表される化合物は、具体的には式（Ｍ−３．１）から式（Ｍ−３．８）で表される化合物であることが好ましく、中でも式（Ｍ−３．１）及び／又は式（Ｍ−３．２）で表される化合物を含有することが好ましい。
【０１５６】
【化４８】
2018198793.tif 000049
【０１５７】
さらに、一般式（Ｍ）で表される化合物は、一般式（Ｍ−４）で表される群より選ばれる化合物であることが好ましい。
【０１５８】
【化４９】
2018198793.tif 000050
【０１５９】
（式中、ＲＭ４１は炭素原子数１〜５のアルキル基、炭素原子数２〜５のアルケニル基又は炭素原子数１〜４のアルコキシ基を表し、ＸＭ４１からＸＭ４８はそれぞれ独立してフッ素原子又は水素原子を表し、ＹＭ４１はフッ素原子、塩素原子又はＯＣＦ３を表す。）
一般式（Ｍ−４）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０１６０】
さらに、本発明の組成物に使用される一般式（Ｍ−４）で表される化合物は、具体的には式（Ｍ−４．１）から式（Ｍ−４．４）で表される化合物であることが好ましく、中でも式（Ｍ−４．２）から式（Ｍ−４．４）で表される化合物を含有することが好ましく、式（Ｍ−４．２）で表される化合物を含有することがより好ましい。
【０１６１】
【化５０】
2018198793.tif 000051
【０１６２】
さらに、一般式（Ｍ）で表される化合物は、一般式（Ｍ−５）で表される化合物であることが好ましい。
【０１６３】
【化５１】
2018198793.tif 000052
【０１６４】
（式中、ＲＭ５１は炭素原子数１〜５のアルキル基、炭素原子数２〜５のアルケニル基又は炭素原子数１〜４のアルコキシ基を表し、ＸＭ５１及びＸＭ５２はそれぞれ独立して水素原子又はフッ素原子を表し、ＹＭ５１はフッ素原子、塩素原子又はＯＣＦ３を表す。）
さらに、一般式（Ｍ−５）で表される化合物は、式（Ｍ−５．１）から式（Ｍ−５．４）で表される化合物であることが好ましく、式（Ｍ−５．１）から式（Ｍ−５．４）で表される化合物であることが好ましい。
【０１６５】
【化５２】
2018198793.tif 000053
【０１６６】
さらに、一般式（Ｍ−５）で表される化合物は、式（Ｍ−５．１１）から式（Ｍ−５．１７）で表される化合物であることが好ましく、式（Ｍ−５．１１）、式（Ｍ−５．１３）及び式（Ｍ−５．１７）で表される化合物であることが好ましい。
【０１６７】
【化５３】
2018198793.tif 000054
【０１６８】
さらに、一般式（Ｍ−５）で表される化合物は、式（Ｍ−５．２１）から式（Ｍ−５．２８）で表される化合物であることが好ましく、式（Ｍ−５．２１）、式（Ｍ−５．２２）、式（Ｍ−５．２３）及び式（Ｍ−５．２５）で表される化合物であることが好ましい。
【０１６９】
【化５４】
2018198793.tif 000055
【０１７０】
さらに、一般式（Ｍ）で表される化合物は、一般式（Ｍ−６）で表される化合物であることが好ましい。
【０１７１】
【化５５】
2018198793.tif 000056
【０１７２】
（式中、ＲＭ６１は炭素原子数１〜５のアルキル基、炭素原子数２〜５のアルケニル基又は炭素原子数１〜４のアルコキシ基を表し、ＸＭ６１からＸＭ６４はそれぞれ独立してフッ素原子又は水素原子を表し、ＹＭ６１はフッ素原子、塩素原子又はＯＣＦ３を表す。）
さらに、一般式（Ｍ−６）で表される化合物は具体的には式（Ｍ−６．１）から式（Ｍ−６．４）で表される化合物であることが好ましく、中でも式（Ｍ−６．２）及び式（Ｍ−６．４）で表される化合物を含有することが好ましい。
【０１７３】
【化５６】
2018198793.tif 000057
【０１７４】
さらに、一般式（Ｍ−６）で表される化合物は具体的には式（Ｍ−６．１１）から式（Ｍ−６．１４）で表される化合物であることが好ましく、中でも式（Ｍ−６．１２）及び式（Ｍ−６．１４）で表される化合物を含有することが好ましい。
【０１７５】
【化５７】
2018198793.tif 000058
【０１７６】
さらに、一般式（Ｍ−６）で表される化合物は具体的には式（Ｍ−６．２１）から式（Ｍ−６．２４）で表される化合物であることが好ましく、中でも式（Ｍ−６．２１）、式（Ｍ−６．２２）及び式（Ｍ−６．２４）で表される化合物を含有することが好ましい。
【０１７７】
【化５８】
2018198793.tif 000059
【０１７８】
さらに、一般式（Ｍ−６）で表される化合物は具体的には式（Ｍ−６．３１）から式（Ｍ−６．３４）で表される化合物が好ましい。中でも式（Ｍ−６．３１）及び式（Ｍ−６．３２）で表される化合物を含有することが好ましい。
【０１７９】
【化５９】
2018198793.tif 000060
【０１８０】
さらに、一般式（Ｍ−６）で表される化合物は具体的には式（Ｍ−６．４１）から式（Ｍ−６．４４）で表される化合物であることが好ましく、中でも式（Ｍ−６．４２）で表される化合物を含有することが好ましい。
【０１８１】
【化６０】
2018198793.tif 000061
【０１８２】
更に、一般式（Ｍ）で表される化合物は、一般式（Ｍ−７）で表される化合物群から選ばれる化合物であることが好ましい。
【０１８３】
【化６１】
2018198793.tif 000062
【０１８４】
（式中、ＸＭ７１からＸＭ７６はそれぞれ独立してフッ素原子又は水素原子を表し、ＲＭ７１は炭素原子数１〜５のアルキル基、炭素原子数２〜５のアルケニル基又は炭素原子数１〜４のアルコキシ基を表し、ＹＭ７１はフッ素原子又はＯＣＦ３を表す。）
一般式（Ｍ−７）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０１８５】
さらに、一般式（Ｍ−７）で表される化合物は、式（Ｍ−７．１）から式（Ｍ−７．４）で表される化合物であることが好ましく、式（Ｍ−７．２）で表される化合物であることが好ましい。
【０１８６】
【化６２】
2018198793.tif 000063
【０１８７】
さらに、一般式（Ｍ−７）で表される化合物は、式（Ｍ−７．１１）から式（Ｍ−７．１４）で表される化合物であることが好ましく、式（Ｍ−７．１１）及び式（Ｍ−７．１２）で表される化合物であることが好ましい。
【０１８８】
【化６３】
2018198793.tif 000064
【０１８９】
さらに、一般式（Ｍ−７）で表される化合物は、式（Ｍ−７．２１）から式（Ｍ−７．２４）で表される化合物であることが好ましく、式（Ｍ−７．２１）及び式（Ｍ−７．２２）で表される化合物であることが好ましい。
【０１９０】
【化６４】
2018198793.tif 000065
【０１９１】
さらに、一般式（Ｍ）で表される化合物は、一般式（Ｍ−８）で表される化合物であることが好ましい。
【０１９２】
【化６５】
2018198793.tif 000066
【０１９３】
（式中、ＸＭ８１からＸＭ８４はそれぞれ独立してフッ素原子又は水素原子を表し、ＹＭ８１はフッ素原子、塩素原子又は−ＯＣＦ３を表し、ＲＭ８１は炭素原子数１〜５のアルキル基、炭素原子数２〜５のアルケニル基又は炭素原子数１〜４のアルコキシ基を表し、ＡＭ８１及びＡＭ８２はそれぞれ独立して、１，４−シクロヘキシレン基、１,４-フェニレン基又は
【０１９４】
【化６６】
2018198793.tif 000067
【０１９５】
を表すが、１,４-フェニレン基上の水素原子はフッ素原子によって置換されていてもよい。）
一般式（Ｍ−８）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０１９６】
さらに、本発明の組成物に使用される一般式（Ｍ−８）で表される化合物は、具体的には式（Ｍ−８．１）から式（Ｍ−８．４）で表される化合物であることが好ましく、中でも式（Ｍ−８．１）及び式（Ｍ−８．２）で表される化合物を含有することが好ましい。
【０１９７】
【化６７】
2018198793.tif 000068
【０１９８】
さらに、本発明の組成物に使用される一般式（Ｍ−８）で表される化合物は、具体的には式（Ｍ−８．１１）から式（Ｍ−８．１４）で表される化合物であることが好ましく、中でも式（Ｍ−８．１２）で表される化合物を含有することが好ましい。
【０１９９】
【化６８】
2018198793.tif 000069
【０２００】
さらに、本発明の組成物に使用される一般式（Ｍ−８）で表される化合物は、具体的には式（Ｍ−８．２１）から式（Ｍ−８．２４）で表される化合物であることが好ましく、中でも式（Ｍ−８．２２）で表される化合物を含有することが好ましい。
【０２０１】
【化６９】
2018198793.tif 000070
【０２０２】
さらに、本発明の組成物に使用される一般式（Ｍ−８）で表される化合物は、具体的には式（Ｍ−８．３１）から式（Ｍ−８．３４）で表される化合物であることが好ましく、中でも式（Ｍ−８．３２）で表される化合物を含有することが好ましい。
【０２０３】
【化７０】
2018198793.tif 000071
【０２０４】
さらに、本発明の組成物に使用される一般式（Ｍ−８）で表される化合物は、具体的には式（Ｍ−８．４１）から式（Ｍ−８．４４）で表される化合物であることが好ましく、中でも式（Ｍ−８．４２）で表される化合物を含有することが好ましい。
【０２０５】
【化７１】
2018198793.tif 000072
【０２０６】
さらに、本発明の組成物に使用される一般式（Ｍ−８）で表される化合物は、具体的には式（Ｍ−８．５１）から式（Ｍ−８．５４）で表される化合物であることが好ましく、中でも式（Ｍ−８．５２）で表される化合物を含有することが好ましい。
【０２０７】
【化７２】
2018198793.tif 000073
【０２０８】
さらに、一般式（Ｍ）で表される化合物は、その構造中に下記の部分構造を有していてもよい。
【０２０９】
【化７３】
2018198793.tif 000074
【０２１０】
（式中の黒点は上記部分構造が結合している環構造中の炭素原子を表す。）
上記部分構造を有する化合物として、一般式（Ｍ−１０）〜（Ｍ−１８）で表される化合物であることが好ましい。
【０２１１】
一般式（Ｍ−１０）で表される化合物は下記のものである。
【０２１２】
【化７４】
2018198793.tif 000075
【０２１３】
（式中、ＸＭ１０１及びＸＭ１０２はそれぞれ独立してフッ素原子又は水素原子を表し、ＹＭ１０１はフッ素原子、塩素原子又は−ＯＣＦ３を表し、ＲＭ１０１は炭素原子数１〜５のアルキル基、炭素原子数２〜５のアルケニル基又は炭素原子数１〜４のアルコキシ基を表し、ＷＭ１０１及びＷＭ１０２はそれぞれ独立して、−ＣＨ２−又は−Ｏ−を表す。）
さらに、本発明の組成物に使用される一般式（Ｍ−１０）で表される化合物は、具体的には式（Ｍ−１０．１）から式（Ｍ−１０．１２）で表される化合物であることが好ましく、中でも式（Ｍ−１０．５）から式（Ｍ−１０．１２）で表される化合物を含有することが好ましい。
【０２１４】
【化７５】
2018198793.tif 000076
【０２１５】
【化７６】
2018198793.tif 000077
【０２１６】
一般式（Ｍ−１１）で表される化合物は下記のものである。
【０２１７】
【化７７】
2018198793.tif 000078
【０２１８】
（式中、ＸＭ１１１〜ＸＭ１１４はそれぞれ独立してフッ素原子又は水素原子を表し、ＹＭ１１１はフッ素原子、塩素原子又は−ＯＣＦ３を表し、ＲＭ１１１は炭素原子数１〜５のアルキル基、炭素原子数２〜５のアルケニル基又は炭素原子数１〜４のアルコキシ基を表す。）
一般式（Ｍ−１１）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０２１９】
さらに、本発明の組成物に使用される一般式（Ｍ−１１）で表される化合物は、具体的には式（Ｍ−１１．１）から式（Ｍ−１１．８）で表される化合物であることが好ましく、中でも式（Ｍ−１１．１）から式（Ｍ−１１．４）で表される化合物を含有することが好ましい。
【０２２０】
【化７８】
2018198793.tif 000079
【０２２１】
一般式（Ｍ−１２）で表される化合物は下記のものである。
【０２２２】
【化７９】
2018198793.tif 000080
【０２２３】
（式中、ＸＭ１２１及びＸＭ１２２はそれぞれ独立してフッ素原子又は水素原子を表し、ＹＭ１２１はフッ素原子、塩素原子又は−ＯＣＦ３を表し、ＲＭ１２１は炭素原子数１〜５のアルキル基、炭素原子数２〜５のアルケニル基又は炭素原子数１〜４のアルコキシ基を表し、ＷＭ１２１及びＷＭ１２２はそれぞれ独立して、−ＣＨ２−又は−Ｏ−を表す。）
さらに、本発明の組成物に使用される一般式（Ｍ−１２）で表される化合物は、具体的には式（Ｍ−１２．１）から式（Ｍ−１２．１２）で表される化合物であることが好ましく、中でも式（Ｍ−１２．５）から式（Ｍ−１２．８）で表される化合物を含有することが好ましい。
【０２２４】
【化８０】
2018198793.tif 000081
【０２２５】
【化８１】
2018198793.tif 000082
【０２２６】
一般式（Ｍ−１３）で表される化合物は下記のものである。
【０２２７】
【化８２】
2018198793.tif 000083
【０２２８】
（式中、ＸＭ１３１〜ＸＭ１３４はそれぞれ独立してフッ素原子又は水素原子を表し、ＹＭ１３１はフッ素原子、塩素原子又は−ＯＣＦ３を表し、ＲＭ１３１は炭素原子数１〜５のアルキル基、炭素原子数２〜５のアルケニル基又は炭素原子数１〜４のアルコキシ基を表し、ＷＭ１３１及びＷＭ１３２はそれぞれ独立して、−ＣＨ２−又は−Ｏ−を表す。）
さらに、本発明の組成物に使用される一般式（Ｍ−１３）で表される化合物は、具体的には式（Ｍ−１３．１）から式（Ｍ−１３．２８）で表される化合物であることが好ましく、中でも式（Ｍ−１３．１）から（Ｍ−１３．４）、（Ｍ−１３．１１）から（Ｍ−１３．１４）、（Ｍ−１３．２５）から（Ｍ−１３．２８）で表される化合物を含有することが好ましい。
【０２２９】
【化８３】
2018198793.tif 000084
【０２３０】
【化８４】
2018198793.tif 000085
【０２３１】
【化８５】
2018198793.tif 000086
【０２３２】
一般式（Ｍ−１４）で表される化合物は下記のものである。
【０２３３】
【化８６】
2018198793.tif 000087
【０２３４】
（式中、ＸＭ１４１〜ＸＭ１４４はそれぞれ独立してフッ素原子又は水素原子を表し、ＹＭ１４１はフッ素原子、塩素原子又は−ＯＣＦ３を表し、ＲＭ１４１は炭素原子数１〜５のアルキル基、炭素原子数２〜５のアルケニル基又は炭素原子数１〜４のアルコキシ基を表し、ＷＭ１４１及びＷＭ１４２はそれぞれ独立して、−ＣＨ２−又は−Ｏ−を表す。）
一般式（Ｍ−１４）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０２３５】
さらに、本発明の組成物に使用される一般式（Ｍ−１４）で表される化合物は、具体的には式（Ｍ−１４．１）から式（Ｍ−１４．８）で表される化合物であることが好ましく、中でも式（Ｍ−１４．５）及び式（Ｍ−１４．８）で表される化合物を含有することが好ましい。
【０２３６】
【化８７】
2018198793.tif 000088
【０２３７】
一般式（Ｍ−１５）で表される化合物は下記のものである。
【０２３８】
【化８８】
2018198793.tif 000089
【０２３９】
（式中、ＸＭ１５１及びＸＭ１５２はそれぞれ独立してフッ素原子又は水素原子を表し、ＹＭ１５１はフッ素原子、塩素原子又は−ＯＣＦ３を表し、ＲＭ１５１は炭素原子数１〜５のアルキル基、炭素原子数２〜５のアルケニル基又は炭素原子数１〜４のアルコキシ基を表し、ＷＭ１５１及びＷＭ１５２はそれぞれ独立して、−ＣＨ２−又は−Ｏ−を表す。）
さらに、本発明の組成物に使用される一般式（Ｍ−１５）で表される化合物は、具体的には式（Ｍ−１５．１）から式（Ｍ−１５．１４）で表される化合物であることが好ましく、中でも式（Ｍ−１５．５）から式（Ｍ−１５．８）、式（Ｍ−１５．１１）から式（Ｍ−１５．１４）で表される化合物を含有することが好ましい。
【０２４０】
【化８９】
2018198793.tif 000090
【０２４１】
【化９０】
2018198793.tif 000091
【０２４２】
一般式（Ｍ−１６）で表される化合物は下記のものである。
【０２４３】
【化９１】
2018198793.tif 000092
【０２４４】
（式中、ＸＭ１６１〜ＸＭ１６４はそれぞれ独立してフッ素原子又は水素原子を表し、ＹＭ１６１はフッ素原子、塩素原子又は−ＯＣＦ３を表し、ＲＭ１６１は炭素原子数１〜５のアルキル基、炭素原子数２〜５のアルケニル基又は炭素原子数１〜４のアルコキシ基を表す。）
さらに、本発明の組成物に使用される一般式（Ｍ−１６）で表される化合物は、具体的には式（Ｍ−１６．１）から式（Ｍ−１６．８）で表される化合物であることが好ましく、中でも式（Ｍ−１６．１）から式（Ｍ−１６．４）で表される化合物を含有することが好ましい。
【０２４５】
【化９２】
2018198793.tif 000093
【０２４６】
一般式（Ｍ−１７）で表される化合物は下記のものである。
【０２４７】
【化９３】
2018198793.tif 000094
【０２４８】
（式中、ＸＭ１７１〜ＸＭ１７４はそれぞれ独立してフッ素原子又は水素原子を表し、ＹＭ１７１はフッ素原子、塩素原子又は−ＯＣＦ３を表し、ＲＭ１７１は炭素原子数１〜５のアルキル基、炭素原子数２〜５のアルケニル基又は炭素原子数１〜４のアルコキシ基を表し、ＷＭ１７１及びＷＭ１７２はそれぞれ独立して、−ＣＨ２−又は−Ｏ−を表す。）
さらに、本発明の組成物に使用される一般式（Ｍ−１７）で表される化合物は、具体的には式（Ｍ−１７．１）から式（Ｍ−１７．５２）で表される化合物であることが好ましく、中でも式（Ｍ−１７．９）から式（Ｍ−１７．１２）、式（Ｍ−１７．２１）から式（Ｍ−１７．２８）、式（Ｍ−１７．４５）から式（Ｍ−１７．４８）で表される化合物を含有することが好ましい。
【０２４９】
【化９４】
2018198793.tif 000095
【０２５０】
【化９５】
2018198793.tif 000096
【０２５１】
【化９６】
2018198793.tif 000097
【０２５２】
【化９７】
2018198793.tif 000098
【０２５３】
【化９８】
2018198793.tif 000099
【０２５４】
【化９９】
2018198793.tif 000100
【０２５５】
一般式（Ｍ−１８）で表される化合物は下記のものである。
【０２５６】
【化１００】
2018198793.tif 000101
【０２５７】
（式中、ＸＭ１８１〜ＸＭ１８６はそれぞれ独立してフッ素原子又は水素原子を表し、ＹＭ１８１はフッ素原子、塩素原子又は−ＯＣＦ３を表し、ＲＭ１８１は炭素原子数１〜５のアルキル基、炭素原子数２〜５のアルケニル基又は炭素原子数１〜４のアルコキシ基を表す。）
さらに、本発明の組成物に使用される一般式（Ｍ−１８）で表される化合物は、具体的には式（Ｍ−１８．１）から式（Ｍ−１８．１２）で表される化合物であることが好ましく、中でも式（Ｍ−１８．５）から式（Ｍ−１８．８）で表される化合物を含有することが好ましい。
【０２５８】
【化１０１】
2018198793.tif 000102
【０２５９】
【化１０２】
2018198793.tif 000103
【０２６０】
一般式（Ｊ）で表される化合物としては一般式（Ｋ）で表される化合物が好ましい。これら化合物は誘電的に正の化合物（Δεが２より大きい。）に該当する。
【０２６１】
【化１０３】
2018198793.tif 000104
【０２６２】
（式中、ＲＫ１は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＫ１は、０、１、２、３又は４を表し、
ＡＫ１及びＡＫ２はそれぞれ独立して、
（ａ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ａ）及び基（ｂ）上の水素原子はそれぞれ独立してシアノ基、フッ素原子又は塩素原子で置換されていても良く、
ＺＫ１及びＺＫ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｎＫ１が２、３又は４であってＡＫ２が複数存在する場合は、それらは同一であっても異なっていても良く、ｎＫ１が２、３又は４であってＺＫ１が複数存在する場合は、それらは同一であっても異なっていても良く、
ＸＫ１及びＸＫ３はそれぞれ独立して水素原子、塩素原子又はフッ素原子を表し、
ＸＫ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。）
一般式（Ｋ）中、ＲＫ１は、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【０２６３】
信頼性を重視する場合にはＲＫ１はアルキル基であることが好ましく、粘性の低下を重視する場合にはアルケニル基であることが好ましい。
【０２６４】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。添加剤と共に保存することによる安定性向上の効果の観点からは、ＲＫ１はアルケニル基又はアルケニルオキシ基であることが好ましい。
【０２６５】
アルケニル基としては、式（Ｒ１）から式（Ｒ５）のいずれかで表される基から選ばれることが好ましい。（各式中の黒点はアルケニル基が結合している環構造中の炭素原子を表す。）
【０２６６】
【化１０４】
2018198793.tif 000105
【０２６７】
ＡＫ１及びＡＫ２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０２６８】
【化１０５】
2018198793.tif 000106
【０２６９】
下記の構造を表すことがより好ましい。
【０２７０】
【化１０６】
2018198793.tif 000107
【０２７１】
ＺＫ１及びＺＫ２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＦ２Ｏ−、−ＣＨ２ＣＨ２−又は単結合が更に好ましく、−ＣＦ２Ｏ−又は単結合が特に好ましい。
【０２７２】
ｎＫ１は、０、１、２又は３が好ましく、０、１又は２が好ましく、Δεの改善に重点を置く場合には０又は１が好ましく、Ｔｎｉを重視する場合には1又は２が好ましい。
【０２７３】
一般式（Ｋ）で表される化合物は、例えば一般式（Ｋ−１）で表される化合物群から選ばれる化合物であることが好ましい。
【０２７４】
【化１０７】
2018198793.tif 000108
【０２７５】
（式中、ＲＫ１１は炭素原子数１〜５のアルキル基、炭素原子数２〜５のアルケニル基又は炭素原子数１〜４のアルコキシ基を表し、ＸＫ１１〜ＸＫ１４はそれぞれ独立して水素原子又はフッ素原子を表し、ＹＫ１１はフッ素原子又はＯＣＦ３を表す。）
さらに、一般式（Ｋ−１）で表される化合物は、具体的には式（Ｋ−１．１）から式（Ｋ−１．４）で表される化合物であることが好ましく、式（Ｋ−１．１）又は式（Ｋ−１．２）で表される化合物が好ましく、式（Ｋ−１．２）で表される化合物がさらに好ましい。また、式（Ｋ−１．１）又は式（Ｋ−１．２）で表される化合物を同時に使用することも好ましい。
【０２７６】
【化１０８】
2018198793.tif 000109
【０２７７】
一般式（Ｋ）で表される化合物は、例えば一般式（Ｋ−２）で表される化合物群から選ばれる化合物であることが好ましい。
【０２７８】
【化１０９】
2018198793.tif 000110
【０２７９】
（式中、ＲＫ２１は炭素原子数１〜５のアルキル基、炭素原子数２〜５のアルケニル基又は炭素原子数１〜４のアルコキシ基を表し、ＸＫ２１〜ＸＫ２４はそれぞれ独立して水素原子又はフッ素原子を表し、ＹＫ２１はフッ素原子又はＯＣＦ３を表す。）
さらに、一般式（Ｋ−２）で表される化合物は、具体的には式（Ｋ−２．１）から式（Ｋ−２．６）で表される化合物であることが好ましく、式（Ｋ−２．５）又は式（Ｋ−２．６）で表される化合物が好ましく、式（Ｋ−２．６）で表される化合物がさらに好ましい。また、式（Ｋ−２．５）又は式（Ｋ−２．６）で表される化合物を同時に使用することも好ましい。
【０２８０】
【化１１０】
2018198793.tif 000111
【０２８１】
一般式（Ｋ）で表される化合物は、例えば一般式（Ｋ−３）で表される化合物群から選ばれる化合物であることが好ましい。
【０２８２】
【化１１１】
2018198793.tif 000112
【０２８３】
（式中、ＲＫ３１は炭素原子数１〜５のアルキル基、炭素原子数２〜５のアルケニル基又は炭素原子数１〜４のアルコキシ基を表し、ＸＫ３１〜ＸＫ３６はそれぞれ独立して水素原子又はフッ素原子を表し、ＹＫ３１はフッ素原子又はＯＣＦ３を表す。）
本発明の組成物の粘度を低く保ち、応答速度が速い組成物が必要な場合は上記の下限値を低めに、上限値を低めにすることが好ましい。さらに、本発明の組成物のＴｎｉを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２８４】
一般式（Ｋ−３）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０２８５】
さらに、一般式（Ｋ−３）で表される化合物は、具体的には式（Ｋ−３．１）から式（Ｋ−３．４）で表される化合物であることが好ましく、式（Ｋ−３．１）又は式（Ｋ−３．２）で表される化合物であることがより好ましい。また、式（Ｋ−３．１）および式（Ｋ−３．２）で表される化合物を同時に使用することも好ましい。
【０２８６】
【化１１２】
2018198793.tif 000113
【０２８７】
一般式（Ｋ）で表される化合物は、例えば一般式（Ｋ−４）で表される化合物群から選ばれる化合物であることが好ましい。
【０２８８】
【化１１３】
2018198793.tif 000114
【０２８９】
（式中、ＲＫ４１は炭素原子数１〜５のアルキル基、炭素原子数２〜５のアルケニル基又は炭素原子数１〜４のアルコキシ基を表し、ＸＫ４１〜ＸＫ４６はそれぞれ独立して水素原子又はフッ素原子を表し、ＹＫ４１はフッ素原子又はＯＣＦ３を表し、ＺＫ４１は−ＯＣＨ２−、−ＣＨ２Ｏ−、−ＯＣＦ２−又は−ＣＦ２Ｏ−を表す。）
さらに、一般式（Ｋ−４）で表される化合物は、具体的には式（Ｋ−４．１）から式（Ｋ−４．１８）で表される化合物であることが好ましく、式（Ｋ−４．１）、式（Ｋ−４．２）、式（Ｋ−４．１１）、（Ｋ−４．１２）で表される化合物がより好ましい。また、式（Ｋ−４．１）、式（Ｋ−４．２）、式（Ｋ−４．１１）、（Ｋ−４．１２）で表される化合物を同時に使用することも好ましい。
【０２９０】
【化１１４】
2018198793.tif 000115
【０２９１】
【化１１５】
2018198793.tif 000116
【０２９２】
一般式（Ｋ）で表される化合物は、例えば一般式（Ｋ−５）で表される化合物群から選ばれる化合物であることが好ましい。
【０２９３】
【化１１６】
2018198793.tif 000117
【０２９４】
（式中、ＲＫ５１は炭素原子数１〜５のアルキル基、炭素原子数２〜５のアルケニル基又は炭素原子数１〜４のアルコキシ基を表し、ＸＫ５１〜ＸＫ５６はそれぞれ独立して水素原子又はフッ素原子を表し、ＹＫ５１はフッ素原子又はＯＣＦ３を表し、ＺＫ５１は−ＯＣＨ２−、−ＣＨ２Ｏ−、−ＯＣＦ２−又は−ＣＦ２Ｏ−を表す。）
一般式（Ｋ−５）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０２９５】
さらに、一般式（Ｋ−５）で表される化合物は、具体的には式（Ｋ−５．１）から式（Ｋ−５．１８）で表される化合物であることが好ましく、式（Ｋ−５．１１）から式（Ｋ−５．１４）で表される化合物が好ましく、式（Ｋ−５．１２）で表される化合物がさらに好ましい。
【０２９６】
【化１１７】
2018198793.tif 000118
【０２９７】
【化１１８】
2018198793.tif 000119
【０２９８】
一般式（Ｋ）で表される化合物は、例えば一般式（Ｋ−６）で表される化合物群から選ばれる化合物であることが好ましい。
【０２９９】
【化１１９】
2018198793.tif 000120
【０３００】
（式中、ＲＫ６１は炭素原子数１〜５のアルキル基、炭素原子数２〜５のアルケニル基又は炭素原子数１〜４のアルコキシ基を表し、ＸＫ６１〜ＸＫ６８はそれぞれ独立して水素原子又はフッ素原子を表し、ＹＫ６１はフッ素原子又はＯＣＦ３を表し、ＺＫ６１は−ＯＣＨ２−、−ＣＨ２Ｏ−、−ＯＣＦ２−又は−ＣＦ２Ｏ−を表す。）
一般式（Ｋ−６）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０３０１】
さらに、一般式（Ｋ−６）で表される化合物は、具体的には式（Ｋ−６．１）から式（Ｋ−６．１８）で表される化合物であることが好ましく、式（Ｋ−６．１５）から式（Ｋ−６．１８）で表される化合物が好ましく、式（Ｋ−６．１６）及び式（Ｋ−６．１７）で表される化合物がさらに好ましい。
【０３０２】
【化１２０】
2018198793.tif 000121
【０３０３】
【化１２１】
2018198793.tif 000122
【０３０４】
＜一般式（Ｉ）で表される化合物の第三態様＞
一般式（Ｉ）で表される化合物は以下の一般式（Ｌ）で表される化合物から選ばれる化合物であることが好ましい。当該化合物は誘電的にほぼ中性の化合物（Δεの値が−２〜２）に該当する。
【０３０５】
【化１２２】
2018198793.tif 000123
【０３０６】
（式中、ＲＬ１及びＲＬ２はそれぞれ独立してアルデヒド基、アミノ基、カルボキシル基、トシル基、メシル基、トリフラート基、ヒドロキシ基、ヒドロキシメチル基、ニトロ基、スルホ基、シアノ基、酸クロリド基、塩素原子、臭素原子、ヨウ素原子、又は炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良い。）
信頼性を重視する場合にはＲＬ１及びＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。
【０３０７】
分子内に存在するハロゲン原子は０、１、２又は３個が好ましく、０又は１が好ましく、他の液晶分子との相溶性を重視する場合には１が好ましい。
【０３０８】
ＲＬ１及びＲＬ２は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。添加剤と共に保存することによる安定性向上の効果の観点からは、ＲＬ１及びＲＬ２のいずれか一つ以上はアルケニル基又はアルケニルオキシ基であることが好ましい。
【０３０９】
アルケニル基としては、式（Ｒ１）から式（Ｒ５）のいずれかで表される基から選ばれることが好ましい。（各式中の黒点は環構造中の炭素原子を表す。）
【０３１０】
【化１２３】
2018198793.tif 000124
【０３１１】
ｎＬ１は応答速度を重視する場合には０が好ましく、ネマチック相の上限温度を改善するためには２又は３が好ましく、これらのバランスをとるためには１が好ましい。また、組成物として求められる特性を満たすためには異なる値の化合物を組み合わせることが好ましい。
【０３１２】
ＡＬ１、ＡＬ２及びＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０３１３】
【化１２４】
2018198793.tif 000125
【０３１４】
トランス−１，４−シクロへキシレン基又は１，４−フェニレン基を表すことがより好ましい。
【０３１５】
ＺＬ１及びＺＬ２は応答速度を重視する場合には単結合であることが好ましい。
【０３１６】
一般式（Ｌ）で表される化合物は分子内のハロゲン原子数が０個又は１個であることが好ましい。
【０３１７】
一般式（Ｌ）で表される化合物は一般式（Ｌ−１）〜（Ｌ−８）で表される化合物群から選ばれる化合物であることが好ましい。
【０３１８】
一般式（Ｌ−１）で表される化合物は下記の化合物である。
【０３１９】
【化１２５】
2018198793.tif 000126
【０３２０】
（式中、ＲＬ１１及びＲＬ１２はそれぞれ独立して、一般式（Ｌ）におけるＲＬ１及びＲＬ２と同じ意味を表す。）
ＲＬ１１及びＲＬ１２は、直鎖状の炭素原子数１〜５のアルキル基、直鎖状の炭素原子数１〜４のアルコキシ基及び直鎖状の炭素原子数２〜５のアルケニル基が好ましい。添加剤と共に保存することによる安定性向上の効果の観点からは、ＲＬ１１及びＲＬ１２のいずれか一つ以上はアルケニル基又はアルケニルオキシ基であることが好ましい。
【０３２１】
一般式（Ｌ−１）で表される化合物は一般式（Ｌ−１−１）で表される化合物群から選ばれる化合物であることが好ましい。
【０３２２】
【化１２６】
2018198793.tif 000127
【０３２３】
（式中ＲＬ１２は一般式（Ｌ−１）における意味と同じ意味を表す。）
一般式（Ｌ−１−１）で表される化合物は、式（Ｌ−１−１．１）から式（Ｌ−１−１．３）で表される化合物群から選ばれる化合物であることが好ましく、式（Ｌ−１−１．２）又は式（Ｌ−１−１．３）で表される化合物であることが好ましく、特に、式（Ｌ−１−１．３）で表される化合物であることが好ましい。
【０３２４】
【化１２７】
2018198793.tif 000128
【０３２５】
一般式（Ｌ−１）で表される化合物は一般式（Ｌ−１−２）で表される化合物群から選ばれる化合物であることが好ましい。
【０３２６】
【化１２８】
2018198793.tif 000129
【０３２７】
（式中ＲＬ１２は一般式（Ｌ−１）における意味と同じ意味を表す。）
さらに、一般式（Ｌ−１−２）で表される化合物は、式（Ｌ−１−２．１）から式（Ｌ−１−２．４）で表される化合物群から選ばれる化合物であることが好ましく、式（Ｌ−１−２．２）から式（Ｌ−１−２．４）で表される化合物であることが好ましい。特に、式（Ｌ−１−２．２）で表される化合物は本発明の組成物の応答速度を特に改善するため好ましい。また、応答速度よりも高いＴｎｉを求めるときは、式（Ｌ−１−２．３）又は式（Ｌ−１−２．４）で表される化合物を用いることが好ましい。式（Ｌ−１−２．３）及び式（Ｌ−１−２．４）で表される化合物の含有量は、低温での溶解度を良くするために３０％以上にすることは好ましくない。
【０３２８】
【化１２９】
2018198793.tif 000130
【０３２９】
一般式（Ｌ−１）で表される化合物は一般式（Ｌ−１−３）で表される化合物群から選ばれる化合物であることが好ましい。
【０３３０】
【化１３０】
2018198793.tif 000131
【０３３１】
（式中ＲＬ１３及びＲＬ１４はそれぞれ独立して炭素原子数１〜８のアルキル基又は炭素原子数１〜８のアルコキシ基を表す。）
ＲＬ１３及びＲＬ１４は、直鎖状の炭素原子数１〜５のアルキル基、直鎖状の炭素原子数１〜４のアルコキシ基及び直鎖状の炭素原子数２〜５のアルケニル基が好ましい。
【０３３２】
さらに、一般式（Ｌ−１−３）で表される化合物は、式（Ｌ−１−３．１）から式（Ｌ−１−３．１２）で表される化合物群から選ばれる化合物であることが好ましく、式（Ｌ−１−３．１）、式（Ｌ−１−３．３）又は式（Ｌ−１−３．４）で表される化合物であることが好ましい。特に、式（Ｌ−１−３．１）で表される化合物は本発明の組成物の応答速度を特に改善するため好ましい。また、応答速度よりも高いＴｎｉを求めるときは、式（Ｌ−１−３．３）、式（Ｌ−１−３．４）、式（Ｌ−１−３．１１）及び式（Ｌ−１−３．１２）で表される化合物を用いることが好ましい。
【０３３３】
【化１３１】
2018198793.tif 000132
【０３３４】
一般式（Ｌ−１）で表される化合物は一般式（Ｌ−１−４）及び／又は（Ｌ−１−５）で表される化合物群から選ばれる化合物であることが好ましい。
【０３３５】
【化１３２】
2018198793.tif 000133
【０３３６】
（式中ＲＬ１５及びＲＬ１６はそれぞれ独立して炭素原子数１〜８のアルキル基又は炭素原子数１〜８のアルコキシ基を表す。）
ＲＬ１５及びＲＬ１６は、直鎖状の炭素原子数１〜５のアルキル基、直鎖状の炭素原子数１〜４のアルコキシ基及び直鎖状の炭素原子数２〜５のアルケニル基が好ましい。
【０３３７】
さらに、一般式（Ｌ−１−４）及び（Ｌ−１−５）で表される化合物は、式（Ｌ−１−４．１）から式（Ｌ−１−５．３）で表される化合物群から選ばれる化合物であることが好ましく、式（Ｌ−１−４．２）又は式（Ｌ−１−５．２）で表される化合物であることが好ましい。
【０３３８】
【化１３３】
2018198793.tif 000134
【０３３９】
一般式（Ｌ−１）で表される化合物は一般式（Ｌ−１−６）で表される化合物群から選ばれる化合物であることが好ましい。
【０３４０】
【化１３４】
2018198793.tif 000135
【０３４１】
（式中ＲＬ１７及びＲＬ１８はそれぞれ独立してメチル基又は水素原子を表す。）
さらに、一般式（Ｌ−１−６）で表される化合物は、式（Ｌ−１−６．１）から式（Ｌ−１−６．３）で表される化合物群から選ばれる化合物であることが好ましい。
【０３４２】
【化１３５】
2018198793.tif 000136
【０３４３】
一般式（Ｌ−２）で表される化合物は下記の化合物である。
【０３４４】
【化１３６】
2018198793.tif 000137
【０３４５】
（式中、ＲＬ２１及びＲＬ２２はそれぞれ独立して、一般式（Ｌ）におけるＲＬ１及びＲＬ２と同じ意味を表す。）
ＲＬ２１は炭素原子数１〜５のアルキル基又は炭素原子数２〜５のアルケニル基が好ましく、ＲＬ２２は炭素原子数１〜５のアルキル基、炭素原子数４〜５のアルケニル基又は炭素原子数１〜４のアルコキシ基が好ましい。
【０３４６】
さらに、一般式（Ｌ−２）で表される化合物は、式（Ｌ−２．１）から式（Ｌ−２．６）で表される化合物群から選ばれる化合物であることが好ましく、式（Ｌ−２．１）、式（Ｌ−２．３）、式（Ｌ−２．４）及び式（Ｌ−２．６）で表される化合物であることが好ましい。
【０３４７】
【化１３７】
2018198793.tif 000138
【０３４８】
一般式（Ｌ−３）で表される化合物は下記の化合物である。
【０３４９】
【化１３８】
2018198793.tif 000139
【０３５０】
（式中、ＲＬ３１及びＲＬ３２はそれぞれ独立して、一般式（Ｌ）におけるＲＬ１及びＲＬ２と同じ意味を表す。）
ＲＬ３１及びＲＬ３２はそれぞれ独立して炭素原子数１〜５のアルキル基、炭素原子数４〜５のアルケニル基又は炭素原子数１〜４のアルコキシ基が好ましい。
【０３５１】
一般式（Ｌ−３）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０３５２】
さらに、一般式（Ｌ−３）で表される化合物は、式（Ｌ−３．１）から式（Ｌ−３．４）で表される化合物群から選ばれる化合物であることが好ましく、式（Ｌ−３．２）から式（Ｌ−３．７）で表される化合物であることが好ましい。
【０３５３】
【化１３９】
2018198793.tif 000140
【０３５４】
一般式（Ｌ−４）で表される化合物は下記の化合物である。
【０３５５】
【化１４０】
2018198793.tif 000141
【０３５６】
（式中、ＲＬ４１及びＲＬ４２はそれぞれ独立して、一般式（Ｌ）におけるＲＬ１及びＲＬ２と同じ意味を表す。）
ＲＬ４１は炭素原子数１〜５のアルキル基又は炭素原子数２〜５のアルケニル基が好ましく、ＲＬ４２は炭素原子数１〜５のアルキル基、炭素原子数４〜５のアルケニル基又は炭素原子数１〜４のアルコキシ基が好ましい。）
一般式（Ｌ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３５７】
一般式（Ｌ−４）で表される化合物は室温付近で液晶性を示しやすく、変質して劣化しやすい傾向にあることから、変質を防止する添加剤と共に保存することにより、安定性向上の効果が大きい。
【０３５８】
また、一般式（Ｎ−１−４）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。  一般式（Ｌ−４）で表される化合物は、例えば式（Ｌ−４．１）から式（Ｌ−４．３）で表される化合物であることが好ましい。
【０３５９】
【化１４１】
2018198793.tif 000142
【０３６０】
一般式（Ｌ−４）で表される化合物は、例えば式（Ｌ−４．４）から式（Ｌ−４．６）で表される化合物であることが好ましく、式（Ｌ−４．４）で表される化合物であることが好ましい。
【０３６１】
【化１４２】
2018198793.tif 000143
【０３６２】
一般式（Ｌ−４）で表される化合物は、式（Ｌ−４．７）から式（Ｌ−４．１０）で表される化合物であることが好ましく、特に、式（Ｌ−４．９）で表される化合物が好ましい。
【０３６３】
【化１４３】
2018198793.tif 000144
【０３６４】
一般式（Ｌ−５）で表される化合物は下記の化合物である。
【０３６５】
【化１４４】
2018198793.tif 000145
【０３６６】
（式中、ＲＬ５１及びＲＬ５２はそれぞれ独立して、一般式（Ｌ）におけるＲＬ１及びＲＬ２と同じ意味を表す。）
ＲＬ５１は炭素原子数１〜５のアルキル基又は炭素原子数２〜５のアルケニル基が好ましく、ＲＬ５２は炭素原子数１〜５のアルキル基、炭素原子数４〜５のアルケニル基又は炭素原子数１〜４のアルコキシ基が好ましい。
【０３６７】
一般式（Ｌ−５）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０３６８】
一般式（Ｌ−５）で表される化合物は、式（Ｌ−５．１）又は式（Ｌ−５．２）で表される化合物であることが好ましく、特に、式（Ｌ−５．１）で表される化合物であることが好ましい。
【０３６９】
【化１４５】
2018198793.tif 000146
【０３７０】
一般式（Ｌ−５）で表される化合物は、式（Ｌ−５．３）又は式（Ｌ−５．４）で表される化合物であることが好ましい。
【０３７１】
【化１４６】
2018198793.tif 000147
【０３７２】
一般式（Ｌ−５）で表される化合物は、式（Ｌ−５．５）から式（Ｌ−５．７）で表される化合物群から選ばれる化合物であることが好ましく、特に式（Ｌ−５．７）で表される化合物であることが好ましい。
【０３７３】
【化１４７】
2018198793.tif 000148
【０３７４】
一般式（Ｌ−６）で表される化合物は下記の化合物である。
【０３７５】
【化１４８】
2018198793.tif 000149
【０３７６】
（式中、ＲＬ６１及びＲＬ６２はそれぞれ独立して、一般式（Ｌ）におけるＲＬ１及びＲＬ２と同じ意味を表し、ＸＬ６１及びＸＬ６２はそれぞれ独立して水素原子又はフッ素原子を表す。）
ＲＬ６１及びＲＬ６２はそれぞれ独立して炭素原子数１〜５のアルキル基又は炭素原子数２〜５のアルケニル基が好ましく、ＸＬ６１及びＸＬ６２のうち一方がフッ素原子他方が水素原子であることが好ましい。
【０３７７】
一般式（Ｌ−６）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０３７８】
一般式（Ｌ−６）で表される化合物は、式（Ｌ−６．１）から式（Ｌ−６．９）で表される化合物であることが好ましい。
【０３７９】
【化１４９】
2018198793.tif 000150
【０３８０】
さらに、一般式（Ｌ−６）で表される化合物は、例えば式（Ｌ−６．１０）から式（Ｌ−６．１７）で表される化合物であることが好ましく、その中でも、式（Ｌ−６．１１）で表される化合物であることが好ましい。
【０３８１】
【化１５０】
2018198793.tif 000151
【０３８２】
一般式（Ｌ−７）で表される化合物は下記の化合物である。
【０３８３】
【化１５１】
2018198793.tif 000152
【０３８４】
（式中、ＲＬ７１及びＲＬ７２はそれぞれ独立して一般式（Ｌ）におけるＲＬ１及びＲＬ２と同じ意味を表し、ＡＬ７１及びＡＬ７２はそれぞれ独立して一般式（Ｌ）におけるＡＬ２及びＡＬ３と同じ意味を表すが、ＡＬ７１及びＡＬ７２上の水素原子はそれぞれ独立してフッ素原子によって置換されていてもよく、ＺＬ７１は一般式（Ｌ）におけるＺＬ２と同じ意味を表し、ＸＬ７１及びＸＬ７２はそれぞれ独立してフッ素原子又は水素原子を表す。）
式中、ＲＬ７１及びＲＬ７２はそれぞれ独立して炭素原子数１〜５のアルキル基、炭素原子数２〜５のアルケニル基又は炭素原子数１〜４のアルコキシ基が好ましく、ＡＬ７１及びＡＬ７２はそれぞれ独立して１,４-シクロヘキシレン基又は１,４-フェニレン基が好ましく、ＡＬ７１及びＡＬ７２上の水素原子はそれぞれ独立してフッ素原子によって置換されていてもよく、ＺＬ７１は単結合又はＣＯＯ−が好ましく、単結合が好ましく、ＸＬ７１及びＸＬ７２は水素原子が好ましい。
【０３８５】
一般式（Ｌ−７）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０３８６】
さらに、一般式（Ｌ−７）で表される化合物は、式（Ｌ−７．１）から式（Ｌ−７．４）で表される化合物であることが好ましく、式（Ｌ−７．２）で表される化合物であることが好ましい。
【０３８７】
【化１５２】
2018198793.tif 000153
【０３８８】
さらに、一般式（Ｌ−７）で表される化合物は、式（Ｌ−７．１１）から式（Ｌ−７．１３）で表される化合物であることが好ましく、式（Ｌ−７．１１）で表される化合物であることが好ましい。
【０３８９】
【化１５３】
2018198793.tif 000154
【０３９０】
さらに、一般式（Ｌ−７）で表される化合物は、式（Ｌ−７．２１）から式（Ｌ−７．２３）で表される化合物である。式（Ｌ−７．２１）で表される化合物であることが好ましい。
【０３９１】
【化１５４】
2018198793.tif 000155
【０３９２】
さらに、一般式（Ｌ−７）で表される化合物は、式（Ｌ−７．３１）から式（Ｌ−７．３４）で表される化合物であることが好ましく、式（Ｌ−７．３１）又は／及び式（Ｌ−７．３２）で表される化合物であることが好ましい。
【０３９３】
【化１５５】
2018198793.tif 000156
【０３９４】
さらに、一般式（Ｌ−７）で表される化合物は、式（Ｌ−７．４１）から式（Ｌ−７．４４）で表される化合物であることが好ましく、式（Ｌ−７．４１）又は／及び式（Ｌ−７．４２）で表される化合物であることが好ましい。
【０３９５】
【化１５６】
2018198793.tif 000157
【０３９６】
さらに、一般式（Ｌ−７）で表される化合物は、式（Ｌ−７．５１）から式（Ｌ−７．５３）で表される化合物であることが好ましい。
【０３９７】
【化１５７】
2018198793.tif 000158
【０３９８】
一般式（Ｌ−８）で表される化合物は下記の化合物である。
【０３９９】
【化１５８】
2018198793.tif 000159
【０４００】
（式中、ＲＬ８１及びＲＬ８２はそれぞれ独立して一般式（Ｌ）におけるＲＬ１及びＲＬ２と同じ意味を表し、ＡＬ８１は一般式（Ｌ）におけるＡＬ１と同じ意味又は単結合を表すが、ＡＬ８１上の水素原子はそれぞれ独立してフッ素原子によって置換されていてもよく、ＸＬ８１〜ＸＬ８６はそれぞれ独立してフッ素原子又は水素原子を表す。）
式中、ＲＬ８１及びＲＬ８２はそれぞれ独立して炭素原子数１〜５のアルキル基、炭素原子数２〜５のアルケニル基又は炭素原子数１〜４のアルコキシ基が好ましく、ＡＬ８１は１,４-シクロヘキシレン基又は１,４-フェニレン基が好ましく、ＡＬ７１及びＡＬ７２上の水素原子はそれぞれ独立してフッ素原子によって置換されていてもよく、一般式（Ｌ−８）中の同一の環構造上にフッ素原子は０個又は１個が好ましく、分子内にフッ素原子は０個又は１個であることが好ましい。
【０４０１】
一般式（Ｌ−８）で表される化合物がベンジル位を有する化合物を表す場合、変質を防止する添加剤と共に保存することにより、安定性向上の効果が大きい。添加剤と共に保存することで、反応性の高いベンジル位の変質が抑えられる。
【０４０２】
さらに、一般式（Ｌ−８）で表される化合物は、式（Ｌ−８．１）から式（Ｌ−８．４）で表される化合物であることが好ましく、式（Ｌ−８．３）、式（Ｌ−８．５）、式（Ｌ−８．６）、式（Ｌ−８．１３）、式（Ｌ−８．１６）から式（Ｌ−８．１８）、式（Ｌ−８．２３）から式（Ｌ−８．２８）で表される化合物であることがより好ましい。
【０４０３】
【化１５９】
2018198793.tif 000160
【０４０４】
【化１６０】
2018198793.tif 000161
【０４０５】
【化１６１】
2018198793.tif 000162
【０４０６】
本発明化合物が側鎖としてアルケニル基を有する場合、前記アルケニル基がシクロヘキサンに結合している場合には当該アルケニル基の炭素原子数は２〜５であることが好ましく、前記アルケニル基がベンゼンに結合している場合には当該アルケニル基の炭素原子数は４〜５であることが好ましく、前記アルケニル基の不飽和結合とベンゼンは直接結合していないことが好ましい。
【０４０７】
また、液晶化合物は、一般式（Ｐ）で表される化合物であることが好ましい。
【０４０８】
【化１６２】
2018198793.tif 000163
【０４０９】
（上記一般式（Ｐ）中、Ｚｐ１は、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｒｐ２を表し、
Ｒｐ１及びＲｐ２はそれぞれ独立して以下の式（Ｒ−Ｉ）から式（Ｒ−ＩＸ）：
【０４１０】
【化１６３】
2018198793.tif 000164
【０４１１】
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
Ｓｐｐ１及びＳｐｐ２はスペーサー基を表し、
Ｌｐ１及びＬｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、前記式中、ｚは１〜４の整数を表す。）を表し、
Ｍｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ｍｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
Ｍｐ１は以下の式（ｉ−１１）〜（ｉｘ−１１）：
【０４１２】
【化１６４】
2018198793.tif 000165
【０４１３】
（式中、★でＳｐｐ１と結合し、★★でＬｐ１若しくはＬｐ２と結合する。）のいずれかを表し、
Ｍｐ３は以下の式（ｉ−１３）〜（ｉｘ−１３）：
【０４１４】
【化１６５】
2018198793.tif 000166
【０４１５】
（式中、★でＺｐ１と結合し、★★でＬｐ２と結合する。）のいずれかを表し、
ｍｐ２〜ｍｐ４はそれぞれ独立して、０、１、２又は３を表し、ｍｐ１及びｍｐ５はそれぞれ独立して１、２又は３を表すが、Ｚｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｓｐｐ１が複数存在する場合にはそれらは同一であっても異なっていてもよく、Ｓｐｐ２が複数存在する場合にはそれらは同一であっても異なっていてもよく、Ｌｐ１が複数存在する場合にはそれらは同一であっても異なっていてもよく、Ｍｐ２が複数存在する場合にはそれらは同一であっても異なっていてもよい。）
一般式（Ｐ）で表される化合物は、重合性基を有することから変質して劣化しやすいことから、液晶化合物の変質を防止する添加剤と共に保存することによる安定性向上の効果が大きい。
【０４１６】
本発明に係る一般式（Ｐ）において、Ｚｐ１は−Ｓｐｐ２−Ｒｐ２であることが好ましく、Ｒ１１及びＲ１２はそれぞれ独立して式（Ｒ−１）から式（Ｒ−３）のいずれかであることが好ましい。
【０４１７】
また、前記一般式（Ｐ）において、ｍｐ１＋ｍｐ５が２以上であることが好ましい。
【０４１８】
また、前記一般式（Ｐ）において、Ｌｐ１は、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−ＣＨ＝ＣＨ−ＣＯＯ−、−ＣＯＯ−ＣＨ＝ＣＨ−、−ＯＣＯＣＨ＝ＣＨ−、−（Ｃ＝Ｏ）−Ｏ−（ＣＨ２）ｚ−、−ＯＣＦ２−又は−Ｃ≡Ｃ−であり、Ｌｐ２は、−ＯＣＨ２ＣＨ２Ｏ−、−ＣＯＯＣ２Ｈ４−、−ＯＣＯＣ２Ｈ４−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ＝ＣＨ−ＣＯＯ−、−ＣＯＯ−ＣＨ＝ＣＨ−、−ＯＣＯＣＨ＝ＣＨ−、−Ｃ２Ｈ４ＯＣＯ−又は−Ｃ２Ｈ４ＣＯＯ−であり、前記式中のｚは、１〜４の整数であることが好ましい。
【０４１９】
また、前記一般式（１）のＬｐ１およびＬｐ２の少なくともいずれかが、−（ＣＨ２）ｚ−Ｃ（＝Ｏ）−Ｏ−、−（ＣＨ２）ｚ−Ｏ−（Ｃ＝Ｏ）−および−Ｏ−（Ｃ＝Ｏ）−（ＣＨ２）ｚ−、−（Ｃ＝Ｏ）−Ｏ−（ＣＨ２）ｚ−からなる群から選択される少なくとも１種であることが好ましい。
【０４２０】
また、前記一般式（Ｐ）において、Ｒｐ１及びＲｐ２はそれぞれ独立して以下の式（Ｒ−１）から式（Ｒ−１５）：
【０４２１】
【化１６６】
2018198793.tif 000167
【０４２２】
のいずれかがより好ましい。
【０４２３】
また、前記一般式（Ｐ）のｍｐ３は０、１、２又は３を表し、ｍｐ２が１の場合Ｌｐ１は単結合であり、ｍｐ２が２又は３の場合複数存在するＬｐ１の少なくとも１つは単結合であることが好ましい。
【０４２４】
また、前記一般式（Ｐ）のｍｐ３は０、１、２又は３を表し、ｍｐ３が１の場合Ｍｐ２は１，４−フェニレン基であり、ｍｐ３が２又は３の場合複数存在するＭｐ２のうち少なくともＬｐ１を介してＭｐ１と隣接するＭｐ２は１，４−フェニレン基であることが好ましい。
【０４２５】
更に、前記一般式（Ｐ）のｍｐ３は０、１、２又は３を表し、Ｍｐ２の少なくとも１つが、１つ又は２つ以上のフッ素で置換されている１，４−フェニレン基であることが好ましい。
【０４２６】
更に、前記一般式（Ｐ）のｍｐ４は０、１、２又は３を表し、Ｍｐ３の少なくとも１つが、１つ又は２つ以上のフッ素で置換されている１，４−フェニレン基であることが好ましい。
【０４２７】
また、前記一般式（Ｐ）におけるスペーサー基（Ｓｐｐ１、Ｓｐｐ２、Ｓｐｐ４）としては、単結合、−ＯＣＨ２−、−（ＣＨ２）ｚＯ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−（ＣＨ２）ｚ−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−Ｏ−（ＣＨ２）ｚ−Ｏ−、−ＯＣＦ２−、−ＣＨ＝ＣＨ−ＣＯＯ−、−ＣＯＯ−ＣＨ＝ＣＨ−、−ＯＣＯＣＨ＝ＣＨ−又は−Ｃ≡Ｃ−であることが好ましく、当該Ｚは１以上１０以下の整数であることが好ましい。
【０４２８】
本発明に係る一般式（Ｐ）の重合性化合物は、一般式（Ｐ−ａ）、一般式（Ｐ−ｂ）、一般式（Ｐ−ｃ）および一般式（Ｐ−ｄ）で表される化合物からなる群から選択される化合物であることが好ましい。
【０４２９】
【化１６７】
2018198793.tif 000168
【０４３０】
上記一般式（Ｐ−ａ）〜一般式（Ｐ−ｄ）中、Ｒｐ１及びＲｐ２はそれぞれ独立して以下の式（Ｒ−Ｉ）から式（Ｒ−ＩＸ）：
【０４３１】
【化１６８】
2018198793.tif 000169
【０４３２】
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
環Ａおよび環Ｂはそれぞれ独立して、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていていることが好ましく、
環Ｃは以下の式（ｃ−ｉ）〜（ｃ−ｉｘ）：
【０４３３】
【化１６９】
2018198793.tif 000170
【０４３４】
（式中、★でＳｐｐ１と結合し、★★でＬｐ５若しくはＬｐ６と結合する。）のいずれかを表し、
Ｓｐｐ１及びＳｐｐ４はスペーサー基を表し、Ｘｐ１〜Ｘｐ４は、それぞれ独立して、水素原子またはハロゲン原子を表すことが好ましく、
Ｌｐ４、Ｌｐ５およびＬｐ６はそれぞれ独立して、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−Ｏ−（ＣＨ２）ｚ−Ｏ−、−ＯＣＦ２−、−ＣＨ＝ＣＨＣＯＯ−、−ＣＯＯＣＨ＝ＣＨ−、−ＯＣＯＣＨ＝ＣＨ−又は−Ｃ≡Ｃ−であることが好ましく、前記式中のｚは、１〜４の整数であることが好ましい。
【０４３５】
Ｌｐ３は、−ＣＨ＝ＣＨＣＯＯ−、−ＣＯＯＣＨ＝ＣＨ−または−ＯＣＯＣＨ＝ＣＨ−であることが好ましい。
【０４３６】
上記一般式（Ｐ−ａ）で表される化合物において、ｍｐ６およびｍｐ７は、それぞれ独立して、０、１、２または３を表すことが好ましい。また、ｍｐ６＋ｍｐ７＝２〜５であることがより好ましい。
【０４３７】
上記一般式（Ｐ−ｂ）で表される化合物において、ｍｐ８およびｍｐ９は、それぞれ独立して、１、２または３を表すことが好ましい。また、ｍｐ６＋ｍｐ７＝２〜３であることがより好ましい。
【０４３８】
上記一般式（Ｐ−ｃ）で表される化合物において、ｍｐ１０およびｍｐ１１は、それぞれ独立して、０又は１を表すことが好ましい。また、ｍｐ１０＋ｍｐ１１＝０〜１であることがより好ましい。また、一般式（Ｐ−ｃ）はフェナントレン環を有しているため、組成物全体の感光作用が大きいと考えられる。
【０４３９】
上記一般式（Ｐ−ｄ）で表される化合物において、ｍｐ１２及びｍｐ１５はそれぞれ独立して１、２又は３を表し、ｍｐ１３は、０、１、２又は３を表すことが好ましく、ｍｐ１４は、０又は１を表すことが好ましい。また、ｍｐ１２＋ｍｐ１５＝２〜５であることがより好ましい。Ｒｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｓｐｐ１が複数存在する場合にはそれらは同一であっても異なっていてもよく、Ｓｐｐ４が複数存在する場合にはそれらは同一であっても異なっていてもよく、Ｌｐ４およびＬｐ５が複数存在する場合にはそれらは同一であっても異なっていてもよく、環Ａ〜環Ｃが複数存在する場合にはそれらは同一であっても異なっていてもよい。
【０４４０】
以下に本発明に係る一般式（Ｐ−ａ）〜一般式（Ｐ−ｄ）で表される化合物の好ましい構造を例示する。
【０４４１】
本発明に係る一般式（Ｐ−ａ）で表される化合物の好ましい例として、下記式（Ｐ−ａ−１）〜式（Ｐ−ａ−３１）で表される重合性化合物が挙げられる。
【０４４２】
【化１７０】
2018198793.tif 000171
【０４４３】
【化１７１】
2018198793.tif 000172
【０４４４】
【化１７２】
2018198793.tif 000173
【０４４５】
【化１７３】
2018198793.tif 000174
【０４４６】
本発明に係る一般式（Ｐ−ｂ）で表される化合物の好ましい例として、下記式（Ｐ−ｂ−１）〜式（Ｐ−ｂ−３４）で表される重合性化合物が挙げられる。
【０４４７】
【化１７４】
2018198793.tif 000175
【０４４８】
【化１７５】
2018198793.tif 000176
【０４４９】
【化１７６】
2018198793.tif 000177
【０４５０】
本発明に係る一般式（Ｐ−ｃ）で表される化合物の好ましい例として、下記式（Ｐ−ｃ−１）〜式（Ｐ−ｃ−５２）で表される重合性化合物が挙げられる。
【０４５１】
【化１７７】
2018198793.tif 000178
【０４５２】
【化１７８】
2018198793.tif 000179
【０４５３】
【化１７９】
2018198793.tif 000180
【０４５４】
本発明に係る一般式（Ｐ−ｄ）で表される化合物は、以下の一般式（Ｐ−ｄ’）で表される化合物が好ましい。
【０４５５】
【化１８０】
2018198793.tif 000181
【０４５６】
（上記一般式（Ｐ−ｄ’）で表される化合物において、ｍｐ１０は、２または３を表すことがより好ましい。その他の記号は上記一般式（ｐ−ｄ）と同一なので省略する。）
本発明に係る一般式（Ｐ−ｄ）で表される化合物の好ましい例として、下記式（Ｐ−ｄ−１）〜式（Ｐ−ｄ−３１）で表される重合性化合物が挙げられる。
【０４５７】
【化１８１】
2018198793.tif 000182
【０４５８】
【化１８２】
2018198793.tif 000183
【０４５９】
【化１８３】
2018198793.tif 000184
【０４６０】
【化１８４】
2018198793.tif 000185
【０４６１】
【化１８５】
2018198793.tif 000186
【０４６２】
【化１８６】
2018198793.tif 000187
【０４６３】
【化１８７】
2018198793.tif 000188
【０４６４】
本発明に係る「炭素原子数１〜１５個のアルキル基」は、直鎖状又は分岐状のアルキル基が好ましく、直鎖状のアルキル基がより好ましい。また、上記一般式（１）中、Ｒ１およびＲ２はそれぞれ独立して、炭素原子数１〜１５個のアルキル基であり、Ｒ１およびＲ２はそれぞれ独立して、炭素原子数１〜８個のアルキル基が好ましく、炭素原子数１〜６個のアルキル基がより好ましい。
【０４６５】
本発明に係る「炭素原子数１〜１５個のアルキル基」の例としては、メチル基、エチル基、プロピル基、ブチル基、イソプロピル基、イソブチル基、ｔ−ブチル基、３−ペンチル基、イソペンチル基、ネオペンチル基、ペンチル基、ヘキシル基、ヘプチル基、オクチル基、ノニル基、デシル基、ドデシル基、ペンタデシル基などが挙げられる。なお、本明細書中において、アルキル基の例は共通であり、各々のアルキル基の炭素原子数の数によって適宜上記例示から選択される。
【０４６６】
本発明に係る「炭素原子数１〜１５個のアルコキシ基」の例は、該置換基中の少なくとも１個の酸素原子が環構造と直接結合する位置に存在することが好ましく、メトキシ基、エトキシ基、プロポキシ基（ｎ−プロポキシ基、ｉ−プロポキシ基）、ブトキシ基、ペンチルオキシ基、オクチルオキシ基、デシルオキシ基がより好ましい。なお、本明細書中において、アルコキシ基の例は共通であり、各々のアルコキシ基の炭素原子数の数によって適宜上記例示から選択される。
【０４６７】
本発明に係る「炭素原子数２〜１５個のアルケニル基」の例は、ビニル基、アリル基、１−プロペニル基、イソプロペニル基、２−ブテニル基、３−ブテニル基、１，３−ブタジエニル基、２−ペンテニル基、３−ペンテニル基、２−ヘキセニル基等が挙げられる。また、本発明に係るより好ましいアルケニル基としては次に記載する式（ｉ）（ビニル基）、式（ｉｉ）（１−プロペニル基）、式（ｉｉｉ）（３−ブテニル基）および式（ｉｖ）（３−ペンテニル基）：
【０４６８】
【化１８８】
2018198793.tif 000189
【０４６９】
（上記式（ｉ）〜（ｉｖ）中、＊は環構造への結合部位を示す。）
で表される。
＜液晶化合物の変質を防止する添加剤＞
液晶化合物の変質を防止する添加剤は、液晶化合物に対して１種又は２種以上添加される。当該添加剤としては、酸化防止剤、紫外線吸収剤、光安定剤、金属不活性化剤、脱酸素剤等が挙げられる。
酸化防止剤は、ヒンダードフェノール系の化合物であることが好ましい。ヒンダードフェノール系の化合物として、一般式（Ｈ）
【０４７０】
【化１８９】
2018198793.tif 000190
【０４７１】
（式中、Ｈｙは炭素数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）、１，４−フェニレン基、トランス−１，４−シクロヘキシレン基を表し、１，４−フェニレン基は任意の水素原子がフッ素原子により置換されていても良く、Ｈｙは炭素数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基、トランス−１，４−シクロヘキシレン基を表し、１，４−フェニレン基は任意の水素原子がフッ素原子により置換されていても良く、ｌは２〜６の整数を表す。）
で表される化合物を１種又は２種以上含有することが好ましい。
【０４７２】
Ｈｙは炭素数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）が好ましい。Ｘｙは炭素数２から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、単結合、１，４−フェニレン基、トランス−１，４−シクロヘキシレン基が好ましい。ｌは２〜４が好ましく、特に２が好ましい。
【０４７３】
一般式（Ｈ）で表される酸化防止剤としては、以下の一般式（Ｈ−Ｉ）
【０４７４】
【化１９０】
2018198793.tif 000191
【０４７５】
（式中、Ｍｘは炭素数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）を表し、Ｘは炭素数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基、トランス−１，４−シクロヘキシレン基を表し、１，４−フェニレン基は任意の水素原子がフッ素原子により置換されていても良く、ａ、ｂ、ｃ、ｄはそれぞれ独立的に０または１を表すが、ａ＋ｂ＋ｃ＋ｄは２以上を表す。）で表される化合物がより好ましい。
【０４７６】
Ｍｘは炭素数２から１５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）が好ましく、Ｘは炭素数２から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、単結合、１，４−フェニレン基、トランス−１，４−シクロヘキシレン基が好ましく、ａ＋ｂ＋ｃ＋ｄは２から４がより好ましく、２が特に好ましい。
【０４７７】
更に具体的には一般式（Ｈ−ＩＩ）
【０４７８】
【化１９１】
2018198793.tif 000192
【０４７９】
（式中、Ｍは炭素数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基、トランス−１，４−シクロヘキシレン基を表し、１，４−フェニレン基は任意の水素原子がフッ素原子により置換されていても良い。）であるヒンダードフェノール誘導体であることが好ましい。
【０４８０】
一般式（ＩＩ）中のＭは炭素数１から１５のアルキレン基であることが更に好ましく、揮発性を考慮すると炭素数は大きい数値が好ましく、粘度を考慮すると炭素数は大き過ぎない方が好ましい。以上のことから、一般式（ＩＩ）中のＭは炭素数２から１５がより好ましく、炭素数２から１０が特に好ましい。
【０４８１】
一般式（Ｈ）で表される化合物として具体的には、一般式（Ｈ−１）から一般式（Ｈ−４）で表されることが好ましい。
【０４８２】
【化１９２】
2018198793.tif 000193
【０４８３】
一般式（Ｈ−１）から一般式（Ｈ−４）中、ＲＨ１は炭素原子数１から１０のアルキル基、炭素原子数１から１０のアルコキシル基、炭素原子数２から１０のアルケニル基又は炭素原子数２から１０のアルケニルオキシ基を表すが、基中に存在する１個の−ＣＨ２−又は非隣接の２個以上の−ＣＨ２−はそれぞれ独立して−Ｏ−又は−Ｓ−に置換されても良く、また、基中に存在する１個又は２個以上の水素原子はそれぞれ独立してフッ素原子又は塩素原子に置換されてもよい。更に具体的には、炭素原子数２から７のアルキル基、炭素原子数２から７のアルコキシル基、炭素原子数２から７のアルケニル基又は炭素原子数２から７のアルケニルオキシ基であることが好ましく、炭素原子数３から７のアルキル基又は炭素原子数２から７のアルケニル基であることが更に好ましい。
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていてもよい。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていてもよい。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
一般式（Ｈ−１）から一般式（Ｈ−４）中、１，４−フェニレン基中の１個又は非隣接の２個以上の−ＣＨ＝は−Ｎ＝によって置換されていてもよい。また、１，４−フェニレン基中の水素原子はそれぞれ独立して、フッ素原子又は塩素原子で置換されていてもよい。
一般式（Ｈ−１）から一般式（Ｈ−４）中、１，４−シクロヘキシレン基中の１個又は非隣接の２個以上の−ＣＨ２−は−Ｏ−又は−Ｓ−によって置換されていてもよい。また、１，４−シクロヘキシレン基中の水素原子はそれぞれ独立して、フッ素原子又は塩素原子で置換されていてもよい。
更に具体的には、例えば、式（Ｈ−１１）から式（Ｈ−１５）が挙げられる。
【０４８４】
【化１９３】
2018198793.tif 000194
【０４８５】
また、酸化防止剤は、ヒンダードアミン系の化合物であることが好ましい。ヒンダードアミン系の化合物として、分子中に以下の一般式（ｉ）又は一般式（ｉｉ）で表される化合物を含有することが好ましい。
【０４８６】
【化１９４】
2018198793.tif 000195
【０４８７】
（式中、Ｒｉ０は水素原子、水酸基、−Ｏ・、又は炭素原子数１〜２０のアルキル基を表し、該アルキル基中に存在する１個又は隣接していない２個以上の−ＣＨ２−は、それぞれ独立して−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、−Ｓｉ（ＣＨ３）２−、トランス１，４−シクロヘキシレン基、１，４−フェニレン基又はナフタレン−２，６−ジイル基に置換されてもよく、Ｒｉ０中の１個又は２個以上の水素原子はそれぞれ独立してフッ素原子、塩素原子又はシアノ基で置換されていてもよく、
Ｒｉ１、Ｒｉ２、Ｒｉ３及びＲｉ４はそれぞれ独立して炭素原子数１〜１２のアルキル基を表し、該Ｒｉ１とＲｉ２及び／又はＲｉ３とＲｉ４は互いに結合して環を形成してもよく、
Ｒｉ５、Ｒｉ６、Ｒｉ７及びＲｉ８はそれぞれ独立して水素原子又は炭素原子数１〜１２のアルキル基を表し、ＲＩＩ５とＲＩＩ６及び／又はＲＩＩ７とＲＩＩ８がアルキル基を表す場合、該ＲＩＩ５とＲＩＩ６及び／又はＲＩＩ７とＲＩＩ８は互いに結合して環を形成してもよく、
ｎｉは０又は１を表し、
ｍｉは１〜６の整数を表し、Ｍｉは１〜６価の有機基を表し、Ｍｉの価数はｍｉが表す数と同じ数であり、Ｒｉ０、Ｒｉ１、Ｒｉ２、Ｒｉ３、Ｒｉ４、Ｒｉ５、Ｒｉ６、Ｒｉ７、Ｒｉ８及びｎｉが複数存在する場合、それらは同一であっても異なっていてもよい。）
【０４８８】
【化１９５】
2018198793.tif 000196
【０４８９】
（式中、Ｒｉｉ０は水素原子、水酸基、−Ｏ・、又は炭素原子数１〜２０のアルキル基を表し、該アルキル基中に存在する１個又は隣接していない２個以上の−ＣＨ２−は、それぞれ独立して−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、−Ｓｉ（ＣＨ３）２−、トランス１，４−シクロヘキシレン基、１，４−フェニレン基又はナフタレン−２，６−ジイル基に置換されてもよく、Ｒｉｉ０中の１個又は２個以上の水素原子はそれぞれ独立してフッ素原子、塩素原子又はシアノ基で置換されていてもよく、
Ｒｉｉ１、Ｒｉｉ２、Ｒｉｉ３及びＲｉｉ４はそれぞれ独立して炭素原子数１〜１２のアルキル基を表し、該Ｒｉｉ１とＲｉｉ２及び／又はＲｉｉ３とＲｉｉ４は互いに結合して環を形成してもよく、
ｎｉｉは０又は１を表し、
ｔは１から４を表し、Ｕは環構造を形成する２×ｔ価の有機基を表し、Ｒｉｉ０、Ｒｉｉ１、Ｒｉｉ２、Ｒｉｉ３、Ｒｉｉ４、Ｒｉｉ５、Ｒｉｉ６、Ｒｉｉ７、Ｒｉｉ８及びｎｉｉが複数存在する場合、それらは同一であっても異なっていてもよい。）
一般式（ｉ）及び一般式（ｉｉ）において、Ｒｉ０及びＲｉｉ０は液晶組成物との相溶性の観点から、水素原子、炭素原子数１〜２０のアルキル基、炭素原子数１〜２０のアルコキシ基又は炭素原子数２〜２０のアルケニル基であることが好ましく、炭素原子数１〜１２のアルキル基、炭素原子数１〜１２のアルコキシ基又は炭素原子数３〜１２のアルケニル基であることがより好ましい。アルキル基、アルコキシ基又はアルケニル基は直鎖状又は分子状であることが好ましく、直鎖状であることが好ましい。製造の簡便さから、水素原子又は炭素原子数１〜５の直鎖状のアルキル基であることが特に好ましい。また、光劣化防止能を高めるには水素原子又は水酸基であることが好ましく、水素原子であることが特に好ましい。
【０４９０】
Ｒｉ１、Ｒｉ２、Ｒｉ３、Ｒｉ４、Ｒｉｉ１、Ｒｉｉ２、Ｒｉｉ３及びＲｉｉ４はそれぞれ独立して炭素原子数１〜４のアルキル基であることが好ましく、原料の入手の容易さ及び化合物の安定性の観点からメチル基であることが特に好ましい。また、製造時に混入する極性不純物の除去を容易にするためにはＲｉ１とＲｉ２及び／又はＲｉ３とＲｉ４は互いに結合して環構造を形成することが好ましい。同様に、Ｒｉｉ１とＲｉｉ２及び／又はＲｉｉ３とＲｉｉ４は互いに結合して環構造を形成することが好ましい。
【０４９１】
Ｒｉ５、Ｒｉ６、Ｒｉ７、Ｒｉ８、Ｒｉｉ５、Ｒｉｉ６、Ｒｉｉ７及びＲｉｉ８はそれぞれ独立して、水素原子又は炭素原子数１〜８のアルキル基であることが好ましく、水素原子又は炭素原子数１〜４のアルキル基であることが好ましく、原料の入手の容易さ及び化合物の安定性の観点から水素原子又はメチル基であることが特に好ましい。
【０４９２】
一般式（ｉ）で表される化合物において、ｍｉは１〜６の整数を表し、Ｍｉは１〜６価の有機基を表し、Ｍｉの価数はｎｉが表す数と同じ数であるが、ｍｉは３であり、Ｍｉは３価の有機基であることが好ましい。
【０４９３】
ｍｉが３を表す場合、Ｍｉは一般式（ｉ−Ｍ）
【０４９４】
【化１９６】
2018198793.tif 000197
【０４９５】
（式中の、Ｚ１、Ｚ２及びＺ３はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−、−ＣＦ２Ｏ−、−ＮＨ−又は単結合を表す。
Ｓｐ１、Ｓｐ２及びＳｐ３はそれぞれ独立して単結合又は炭素原子数１〜１０のアルキレン基を表し、該アルキレン基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−、−ＣＯ−Ｏ−、−Ｏ−ＣＯ−、−ＯＣＦ２−又は−ＣＦ２Ｏ−に置換されてもよい。
Ａは
【０４９６】
【化１９７】
2018198793.tif 000198
【０４９７】
（式中の、Ｒ８は、水素原子、−ＯＨ又は炭素原子数１〜１０のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−Ｏ−、−Ｏ−ＣＯ−に置換されてもよい。また、環状構造中の水素原子はハロゲン原子又はシアノ基で置換されていてもよい。）
から選ばれる基を表す。）
で表される構造であることが、液晶組成物との相溶性および保存安定性を高めるためには好ましい。
【０４９８】
ここで、製造の容易さ、および原料の入手容易さより、Ｚ１、Ｚ２及びＺ３の少なくとも１個以上は−Ｏ−、−ＣＯ−Ｏ−又は単結合を表すことが好ましく、Ｚ１、Ｚ２及びＺ３の全てが−Ｏ−、−ＣＯ−Ｏ−又は単結合を表すことが特に好ましい。また、Ｓｐ１、Ｓｐ２及びＳｐ３は、単結合又は炭素原子数１〜１０のアルキレン基を表すことが好ましく、単結合又は炭素原子数１〜８のアルキレン基を表すことが好ましく、単結合又は炭素原子数１〜４のアルキレン基を表すことがより好ましい。該アルキレン基は無置換であるか、又はアルキレン基中に存在する１個又は２個以上の−ＣＨ２−はそれぞれ独立して−Ｏ−、−ＣＯ−、−ＣＯ−Ｏ−又は−Ｏ−ＣＯ−に置換されていることが好ましく、無置換であることがより好ましい。具体的には、Ｓｐ１、Ｓｐ２及びＳｐ３は、−ＣＯ−、−ＣＨ２−ＣＯ−、−ＣＨ２−ＣＨ２−ＣＯ−、−ＣＨ２−Ｏ−、−ＣＨ２−ＣＨ２−Ｏ−、−ＣＨ２−ＣＨ２−ＣＨ２−Ｏ−、−ＣＨ２−Ｏ−ＣＯ−、−ＣＨ２−ＣＨ２−Ｏ−ＣＯ−、−ＣＨ２−ＣＨ２−ＣＨ２−Ｏ−ＣＯ−、炭素原子数１〜４の無置換のアルキレン基又は単結合であることが特に好ましい。
【０４９９】
また、−Ｓｐ１−Ｚ１−、−Ｓｐ２−Ｚ２−及び−Ｓｐ２−Ｚ２−は、それぞれ独立して−ＣＯ−Ｏ−、−ＣＨ２−ＣＯ−Ｏ−、−ＣＨ２−ＣＨ２−ＣＯ−Ｏ−、−ＣＨ２−ＣＨ２−−ＣＨ２−ＣＯ−Ｏ−、−ＣＨ２−Ｏ−、−ＣＨ２−ＣＨ２−Ｏ−、−ＣＨ２−ＣＨ２−ＣＨ２−Ｏ−、−ＣＨ２−Ｏ−ＣＯ−Ｏ−、−ＣＨ２−ＣＨ２−Ｏ−ＣＯ−Ｏ−又は−ＣＨ２−ＣＨ２−ＣＨ２−Ｏ−ＣＯ−Ｏ−であることが好ましく、−ＣＯ−Ｏ−、−ＣＨ２−ＣＯ−Ｏ−又は−ＣＨ２−ＣＨ２−ＣＯ−Ｏ−であることがより好ましい。
【０５００】
Ａは
【０５０１】
【化１９８】
2018198793.tif 000199
【０５０２】
（式中の、Ｒ８は、水素原子、−ＯＨ又は炭素原子数１〜１０のアルキル基を表し、該アルキル基中に存在する１個又は２個以上の−ＣＨ２−はそれぞれ独立して−Ｏ−、−Ｓ−、−ＣＨ＝ＣＨ−、−Ｃ≡Ｃ−、−ＣＯ−Ｏ−又は−Ｏ−ＣＯ−に置換されてもよい。）で表される構造であることが、液晶組成物との相溶性および保存安定性を高めるためにはより好ましい。ここで、製造の容易さ、および原料の入手容易さより、Ｒ８は、水素原子、−ＯＨ、炭素原子数２〜１０のアルキル基、−Ｏ−ＣＯ−Ｒ９（Ｒ９は炭素原子数１〜９のアルキル基を表す）が好ましく、水素原子を表すことが特に好ましい。
【０５０３】
具体的には、一般式（ｉ）としてｎｉが３を表す化合物は、一般式（ｉ−ａ１）〜（ｉ−ａ１４）で表される化合物が特に好ましい。
【０５０４】
【化１９９】
2018198793.tif 000200
【０５０５】
【化２００】
2018198793.tif 000201
【０５０６】
（式中のＲ１１、Ｒ１２及びＲ１３は、それぞれ独立して一般式（ｉ）中のＲｉ０と同じ意味を表す。）
また、一般式（ｉ）で表される化合としては、以下の一般式（ｉ−１）で表される化合物であることが好ましい。
【０５０７】
【化２０１】
2018198793.tif 000202
【０５０８】
一般式（ｉ−１）中、Ｒｉｓはそれぞれ独立的に水素原子又は炭素原子数１から１０のアルキル基を表すが、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。ＲＨＳが複数存在する場合、それらは同一であっても異なっていてもよい。
【０５０９】
ＭｉＳはｍｉＳが１を表す場合炭素原子数１から１５のアルキル基を表し、ｍｉＳが２から６の整数を表す場合炭素原子数１から１５のアルキレン基を表し、ＭｉＳ中に存在する１個以上の−ＣＨ２−は−Ｏ−、−ＣＨ＝ＣＨ−、−Ｃ≡Ｃ−、−ＣＯ−、−ＯＣＯ−、−ＣＯＯ−、トランス−１，４−シクロへキシレン基、１，４−フェニレン基、ナフタレン−２，６−ジイル基で置換されてもよいが、液晶組成物へ与える粘性や自身の揮発性を考慮すると、ＭｉＳは炭素原子数２から１０のアルキル基又はアルキレン基が好ましく、炭素原子数２から８のアルキル基又はアルキレン基が好ましく、炭素原子数４から８のアルキル基又はアルキレン基が好ましく、炭素原子数６又は８のアルキル基又はアルキレン基が好ましい。ＭｉＳは直鎖状であっても分岐していてもよい。
【０５１０】
ｍｉＳは１から６の整数を表すが、２から４であることが好ましい。
【０５１１】
ｍｉＳが１を表す場合、一般式（ｉ−１）で表される化合物は、一般式（ｉ−１１）又は一般式（ｉ−１２）で表される化合物であることが好ましい。
【０５１２】
【化２０２】
2018198793.tif 000203
【０５１３】
（式中、ＲＨ１１は、それぞれ独立的に水素原子又は炭素原子数１から１０のアルキル基を表し、Ｍは炭素原子数１から１３のアルキレン基を表す。）
【０５１４】
【化２０３】
2018198793.tif 000204
【０５１５】
（式中、Ｒｉｓ及びＲｉ１１は、それぞれ独立的に水素原子又は炭素原子数１から１０のアルキル基を表す。）
ｍｉＳが２を表す場合、一般式（ｉ−１）で表される化合物は、一般式（ｉ−２）で表される化合物であることが好ましい。
【０５１６】
【化２０４】
2018198793.tif 000205
【０５１７】
（式中、ＲＨ１及びＲＨ２は、それぞれ独立的に水素原子又は炭素原子数１から１０のアルキル基を表し、Ｍは炭素原子数１から１５のアルキレン基を表すが、Ｍ中に存在する１個以上の−ＣＨ２−は−Ｏ−、−ＣＨ＝ＣＨ−、−Ｃ≡Ｃ−、−ＣＯ−、−ＯＣＯ−、−ＣＯＯ−、トランス−１，４−シクロへキシレン基、１，４−フェニレン基、ナフタレン−２，６−ジイル基で置換されてもよい。）
一般式（ｉ−２）中、ＲＨ１及びＲＨ２は、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
一般式（ｉ−２）中、Ｍは炭素原子数１から１５のアルキレン基を表すが、液晶組成物へ与える粘性や自身の揮発性を考慮すると、Ｍは炭素原子数２から１０のアルキレンが好ましく、炭素原子数４から８のアルキレンが好ましく、炭素原子数６又は８のアルキレンが好ましい。
具体的には、一般式（ｉ−２４）、一般式（ｉ−２６）及び一般式（ｉ−２８）で表される化合物が挙げられる。これらの式中のＲＨ１及びＲＨ２は先述のとおりである。
【０５１８】
【化２０５】
2018198793.tif 000206
【０５１９】
また、ｍｉＳが３から６の整数を表す場合、一般式（ｉ−１）で表される化合物は、一般式（ｉ−３）で表される化合物であることが好ましい。
【０５２０】
【化２０６】
2018198793.tif 000207
【０５２１】
（式中、ＲＨ３、ＲＨ４及びＲＨ５は、それぞれ独立的に水素原子又は炭素原子数１から１０のアルキル基を表す。ｎＨ１及びｎＨ２はそれぞれ独立的に０又は１を表す。ｎＨ３は１から４の整数を表す。ｎＨ３が２，３又は４であり、ＲＨ５が複数存在する場合は、それらは同一であっても異なっていてもよい。）
一般式（ｉ−３）中、ＲＨ３、ＲＨ４及びＲＨ５は、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
【０５２２】
一般式（ｉ−３）中、ｎＨ３は１を表す場合、上記一般式（ｉ−ａ１）〜一般式（ｉ−ａ３）を表すことが好ましい。また、一般式（ｉ−３）中、ｎＨ３は２を表す場合、以下の一般式（ｉ−３１）及び一般式（ｉ−３２）で表される化合物が好ましい。これらの式中のＲＨ３、ＲＨ４及びＲＨ５は先述のとおりである。
【０５２３】
【化２０７】
2018198793.tif 000208
【０５２４】
【化２０８】
2018198793.tif 000209
【０５２５】
また、一般式（ｉ）で表される化合物においてｎｉが０を表す化合物としては、以下の化合物が好ましい。
【０５２６】
【化２０９】
2018198793.tif 000210
【０５２７】
【化２１０】
2018198793.tif 000211
【０５２８】
一般式（ｉｉ）で表される化合物としては、以下の一般式（ｉｉ−１）又は一般式（ｉｉ−２）で表される化合物が好ましい。
【０５２９】
【化２１１】
2018198793.tif 000212
【０５３０】
（式中、Ｒｉｉ１０は水素原子又は水酸基を表し、Ｒｉｉ１２は水素原子または一価の有機基を表し、
Ｓｐｉｉ１は単結合又は炭素原子数１から１２のアルキレン基を表し、アルキレン基中に存在する１個の−ＣＨ２−又は隣接していない２個以上の−ＣＨ２−は−Ｏ−、−ＣＯＯ−、−ＯＣＯ−、−ＣＨ＝ＣＨ−又は−Ｃ≡Ｃ−により置き換えられていてもよく、
Ａｉｉ１はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基であり、上記の基（ａ）、基（ｂ）及び基（ｃ）はそれぞれ独立してシアノ基、フッ素原子、塩素原子、メチル基又はメトキシ基で置換されていてもよく、Ｒｉｉ１１は水素原子、炭素原子数１から１２のアルキル基又は一般式（ｉ−ｅ）
【０５３１】
【化２１２】
2018198793.tif 000213
【０５３２】
（式中、Ｒｅ１は水素原子又は水酸基を表し、Ｓｐｉｅ１は単結合又は炭素原子数１から１２のアルキレン基を表し、該アルキレン基中に存在する１個の−ＣＨ２−又は隣接していない２個以上の−ＣＨ２−は−Ｏ−、−ＣＯＯ−、−ＯＣＯ−、−ＣＨ＝ＣＨ−又は−Ｃ≡Ｃ−により置き換えられていてもよく、ｓ１は０又は１を表す。）
で表される基を表し、Ｒｉｉ１１中に存在する１個の−ＣＨ２−又は隣接していない２個以上の−ＣＨ２−は−Ｏ−、−Ｓ−、−ＣＯＯ−、−ＯＣＯ−、−ＣＯ−、−ＣＨ＝ＣＨ−又は−Ｃ≡Ｃ−により置き換えられてもよく、
ｎｉｉ１は０又は１を表し、ｐｉｉは０、１又は２を表すが、ｐｉｉが２を表す場合、複数存在するＳｐｉｉ１及びＡｉｉ２はそれぞれ独立して同一であっても異なっていてもよい。）
【０５３３】
【化２１３】
2018198793.tif 000214
【０５３４】
（式中、Ｒｉｉ１０及びＲｉｉ２１は水素原子又は水酸基を表し、ｎｉｉ２、ｌ、ｏ及びｒはそれぞれ独立して０又は１を表す。）
本発明の添加剤は、液晶組成物中に極微量添加されていればよく、液晶化合物と添加剤の総量に対して下限値として０ｐｐｍ以上含有すればよく、０．０００１％以上含有すればよく、０．０００２％以上含有すればよく、０．０００３％以上含有すればよく、０．０００４％以上含有すればよく、０．０００５％以上含有すればよく、０．０００８％以上含有すればよく、０．００１％以上含有すればよく、０．００２％以上含有すればよく、０．００３％以上含有すればよく、、０．００４％以上含有すればよく、０．００５％以上含有すればよく、０．００６％以上含有すればよく、０．００７％以上含有すればよく、０．００８％以上含有すればよく、０．００９％以上含有すればよく、０．０１％以上含有すればよく、０．０２％以上含有すればよく、０．０３％以上含有すればよく、０．０４％以上含有すればよく、０．０５％以上含有すればよく、０．０６％以上含有すればよく、０．０７％以上含有すればよく、０．０８％以上含有すればよく、０．０９％以上含有すればよく、０．１０％以上含有すればよく、０．１１％以上含有すればよく、０．１２％以上含有すればよく、０．１３％以上含有すればよく、０．１４％以上含有すればよく、０．１５％以上含有すればよく、０．２０％以上含有すればよく、０．２５％以上含有すればよく、０．３０％以上含有すればよく、０．３５％以上含有すればよく、０．４０％以上含有すればよく、０．５０％以上含有すればよく、１％以上含有すればよい。また、上限値として１０％以下含有することが好ましく、５％以下含有することが好ましく、３％以下含有することが好ましく、２％以下含有することが好ましく、１．５％以下含有することが好ましく、１％以下含有することが好ましく、０．９％以下含有することが好ましく、０．８％以下含有することが好ましく、０．７％以下含有することが好ましく、０．６％以下含有することが好ましく、０．５％以下含有することが好ましく、０．４５％以下含有することが好ましく、０．４％以下含有することが好ましく、０．３５％以下含有することが好ましく、０．３％以下含有することが好ましく、０．２５％以下含有することが好ましく、０．２％以下含有することが好ましく、０．１５％以下含有することが好ましく、０．１％以下含有することが好ましく、０．０７％以下含有することが好ましく、０．０５％以下含有することが好ましく、０．０３％以下含有することが好ましく０．０１％以下含有することが好ましく、０．００５％以下含有することが好ましく、０．００３％以下含有することが好ましい。
【０５３５】
より具体的には、０ｐｐｍ以上から含有することが好ましく、０ｐｐｍ以上から０．００５質量％含有することが好ましく、０．００００１から０．００５質量％含有することが好ましく、０．００００１から０．００３質量％であることが好ましく、０．００００１から０．００１質量％であることが更に好ましく、０．００００１から０．０００５質量％であることが特に好ましい。
【０５３６】
本発明の液晶化合物は、他の液晶化合物を混合して液晶組成物に調整されることから、効果のある必要最低限の添加量の添加剤を含有した液晶化合物にすることで、液晶組成物調整したときの添加剤の量をコントロールしやすくなる。
【０５３７】
本発明の液晶化合物及び添加剤を収容する容器は、気密性を有する容器であればよい。容器の素材は、液晶化合物と反応して液晶化合物を変質させないものであればよく、耐腐食性を有するものが好ましい。例えば、ステンレス、チタン、ガラス、樹脂、これらの複合素材等が挙げられ、剛直性を有していても可撓性を有していてもよい。
【０５３８】
本発明は、液晶化合物に添加剤を加えて組成物とした後、当該組成物を気密性の容器に収容して保存する。保存の際、容器内の酸素濃度を低くすることが好ましく、窒素等の不活性気体を充填することが好ましい。
【０５３９】
液晶化合物は、種類によって相転移温度がそれぞれ異なる。したがって、室温にて固体相を示す液晶化合物の場合、固体の液晶化合物に対して添加剤を加えて組成物を調製する必要がある。
【０５４０】
本発明では、固体状態の液晶化合物に添加剤を加える際、より均一に含有した組成物にするために、攪拌効率の高いブレンド装置を利用して攪拌することが好ましい。また、少量の溶剤に溶解した添加剤溶液を、攪拌下にある固体状態の液晶化合物にスプレーすることで、液晶組成物を調製してもよい。使用した溶媒の留去は、減圧下に室温又は加熱しながら行うことができる。
【０５４１】
また、本発明では、室温で固体状態の液晶化合物を液晶状態又は等方性液体状態にした後、該液晶化合物の変質を防止する添加剤を加えてもよい。この方法として、固体状態の液晶化合物を加熱し、液晶状態又は等方性液体状態にした上で、添加剤を加えることが好ましい。液晶化合物を蒸留する際に、蒸留後の液晶化合物を受けるフラスコ内に添加剤を入れておくことで、液晶状態又は等方性液体状態となった液晶化合物と添加剤を混合できる。また、液晶化合物と添加剤を釜に仕込んでから蒸留してもよい。また、室温または加温下において、固体状態の液晶化合物を溶剤に溶解した後、添加剤を加え、攪拌して均一化させて後に、溶剤を除去することで液晶組成物を調製してもよい。また、溶剤に溶解した液晶化合物溶液をシリカゲルやアルミナで作製したカラムクロマトグラフィーに通した後に、添加剤を加え、攪拌して均一化させた後に、溶剤を除去することで液晶組成物を調製してもよい。
【０５４２】
また、本発明では、液晶化合物と該液晶化合物の変質を防止する添加剤及び溶剤からなる混合物を再結晶することで、液晶組成物を調製してもよい。再結晶前の混合液中における液晶化合物に対する添加剤の量を調整することで、再結晶後に得られる液晶組成物に含有する添加剤の量をコントロールすることができる。また、溶剤の種類を選択することで、再結晶後に得られる液晶組成物に含有する添加剤の量をコントロールすることができる。また、再結晶の方法として、液晶化合物、添加剤、溶剤を攪拌して均一な溶液とした後に、冷却して晶析させた後、ろ過により、溶剤を除去することで、液晶組成物を調製する方法が好ましい。また、液晶化合物と溶剤からなる溶液を冷却し、晶析させた後に添加剤を加え、ろ過により、溶剤を除去することで、液晶組成物を調製してもよい。液晶組成物に残留する溶媒の留去は、減圧下に室温で又は加熱しながら行うことができる。また、この結晶のろ過により得られたろ液の溶媒を留去することで、液晶組成物を調製してもよい。
また、本発明では、液晶化合物と該液晶化合物の変質を防止する添加剤及び溶剤からなる混合物から再沈殿することで、液晶組成物を調製してもよい。また、再沈殿は、液晶化合物及び添加剤を含有する溶液の中に貧溶剤を加えることで行うことができる。また、液晶化合物を含有する溶液の中に添加剤を含有する貧溶媒を加えてもよい。また、貧溶媒の中に液晶化合物及び添加剤を含有する溶液を加えてもよい。また、添加剤を含有する貧溶媒の中に液晶化合物を含有する溶液を加えてもよい。これらの操作により得られた結晶をろ過により、溶剤を除去することで、液晶組成物を調製する方法が好ましい。液晶組成物に残留する溶媒の留去は、減圧下に室温で又は加熱しながら行うことができる。また、この結晶のろ過により得られたろ液の溶媒を留去することで、液晶組成物を調製してもよい。
【０５４３】
本願発明に使用する化合物は、比抵抗値が高いことが好ましい。下限値として９．９×１０１１Ω・ｍが好ましく、８．０×１０１１Ω・ｍが好ましく、５．０×１０１１Ω・ｍが好ましく、１．０×１０１１Ω・ｍが好ましく、１．０×１０１０Ω・ｍが好ましく、１．０×１０９Ω・ｍが好ましく、１．０×１０８Ω・ｍが好ましく、上限値として９．９×１０１１Ω・ｍが好ましく、８．０×１０１１Ω・ｍが好ましく、５．０×１０１１Ω・ｍが好ましく、１．０×１０１１Ω・ｍが好ましく、１．０×１０１０Ω・ｍが好ましく、１．０×１０９Ω・ｍが好ましく、１．０×１０８Ω・ｍが好ましい。比抵抗値が必要な程度に高い場合、精製を行う必要がない。
【０５４４】
本願発明に使用する化合物は、使用に耐えるほどの純度を有していれば他の精製方法や再結晶を行う必要はないが、十分な純度の液晶化合物を得るためには、精製や再結晶を行っておくことが好ましい。また、本願発明に使用する化合物の化学的な純度は特に規定はないが、高い方が望ましく、ガスクロマトグラフィー（カラム：ＤＢ−１、キャリアーガス：ヘリウム）の面積比で９５％以上のものを使用することが好ましく、９７％以上が望ましく、９９％以上が望ましく、９９．５％以上が望ましく、９９．８％以上が更に望ましい。精製や再結晶は、化合物に添加剤を混合した後に行ってもよい。
【０５４５】
カラムクロマトグラフィーに使用する精製剤としてはシリカゲル、アルミナ又はそれらの両方を使用するのが好ましい。精製剤は事前に純水や有機溶媒等により洗浄してから使用してもよい。また、アルミナは酸性、塩基性又は中性のものを使用することができる。
【０５４６】
炭化水素系溶媒の種類としては、へキサン若しくはその構造異性体、ヘプタン若しくはその構造異性体、オクタン若しくはその構造異性体、石油エーテル、ベンゼン、トルエン、キシレン、又はクメンが好ましく、ヘキサン若しくはその構造異性体、ヘプタン若しくはその構造異性体、又はトルエンがより好ましい。
【０５４７】
再結晶は化合物をカラムクロマトグラフィーにより精製した後、得られた溶液を冷却して行うことができる。この際、再結晶の収率を向上させる等の目的により、溶液から溶媒を一部留去し、濃度を高めてから再結晶しても良い。再結晶を行う前に結晶が析出している場合には完全に溶解させた後に再結晶することが好ましいが、その後の晶析、ろ過の作業に支障がない範囲においては未溶解の部分が残っても良い。冷却の際は、急冷してもよいし徐冷してもよい。冷却後は温度を一定に保っても良いし、更に冷却しながら結晶を析出させていっても良い。また、結晶を析出させる際は攪拌を行っても良いし、静置してもよい。結晶の大きさをそろえ、結晶サイズをあまり大きくしない場合には攪拌したほうが好ましい。結晶を析出させる際には空気中で行っても良いが、空気中の酸素による酸化の影響や結晶中に水分が取り込まれることを防ぐため、希ガス又は窒素雰囲気下で行うことが好ましい。また、析出した結晶を取り出すために結晶をろ取するが、自然ろ過、減圧ろ過、加圧ろ過又は遠心ろ過の方法をとることが出来る。またろ過を行う際には空気中の酸素による酸化の影響や結晶中に水分が取り込まれることを防ぐため、希ガス又は窒素雰囲気下で行うことが好ましい。また、ろ剤としては紙を含むセルロース、ガラス繊維、メンブランフィルター、セライト等通常ろ過工程で使用されるものは使用可能である。また、ろ過時は室温で行っても、冷却しても又は加熱しても良い。
【０５４８】
再結晶工程において結晶をろ取した後の再結晶に使用した溶媒の留去は、減圧下に室温で又は加熱しながら行うことができる。この際に、加熱手段に特に制限はなく、設定温度から数度の範囲で制御できる方法であれば如何なる方法をとることもできる。実施の容易性から温調を備え溶液を満たした容器に液晶化合物を入れた容器を浸す方法や該容器をマントルヒーター等で加熱する方法、更に液晶化合物を乗せた棚に加熱した液体を流す流路を設けこれにより加熱する方法が挙げられる。また、溶媒を留去する際には気化熱により液晶化合物が冷却されるので温度低下を低減することを目的として加熱していない溶液により前記手段を行うこともできる。また、これら方法を用いず、温度制御しないで溶媒を留去することも可能である。作業時間の短縮のために、下限温度を２０℃とすることが好ましく、３０℃とすることが好ましく、３５℃とすることが好ましく、４０℃とすることが更に好ましい。上限温度としては、温度を上げると溶媒の留去速度は上がるため高い方が好ましいが、あまり高温とすると液晶化合物の分解や酸化等が起こり好ましくない。また、融点以上に加熱してしまうと乾燥後に室温まで冷却するとすべてが一体の固体となり、粉体として得られないため好ましくない。このため、融点未満が好ましく、６０℃が好ましく、５５℃が好ましく、５０℃が好ましく、４５℃が好ましく、４０℃が好ましい。溶媒留去時は液晶化合物を入れた容器や棚を静止させていても良いし、動かしていても良い。しかし、効率の点から回転や振動させることが好ましい。
【０５４９】
再結晶により得られた結晶及び本願発明の結晶は、その後添加剤と混合し、液晶組成物を調製することができる。液晶組成物とした後は必要に応じろ過や吸着剤による処理を行っても良い。
【０５５０】
液晶化合物には再結晶に使用した溶媒が含まれないことが好ましいが、液晶組成物とした際に悪影響を及ぼさない濃度以下であれば良い。その濃度は２００ｐｐｍ以下が好ましく、１００ｐｐｍ以下が好ましく、５０ｐｐｍ以下が好ましく、２０ｐｐｍ以下が更に好ましい。
【実施例】
【０５５１】
以下、実施例を挙げて本発明を更に詳述するが、本発明はこれらの実施例に限定されるものではない。また、以下の実施例及び比較例の組成物における「%」は「質量%」を意味する。【０５５２】
液晶組成物の比抵抗値は、測定用セルに液晶組成物を入れ、電圧（ＤＣ）１Ｖ印加時の抵抗値を２５℃にて測定して得た。【０５５３】
実施例および比較例中、純度はガスクロマトグラフィー（カラム：ＤＢ−１、キャリアガス：ヘリウム）の面積比により算出した。
（実施例１）  式（Ｌ−１−２．２）で表される化合物の保存
式（Ｌ−１−２．２）【０５５４】
【化２１４】
2018198793.tif 000215
【０５５５】
で表される化合物（純度９９．９９２０%）６９７ｇを蒸留釜に量りとった。次に減圧蒸留の受け器として、丸底フラスコに式（Ｈ−１４）で表される添加剤 １３３ mgを正確に量りとった。減圧蒸留（１．０ kPa, 蒸気温度 １３０ ℃）後、減圧蒸留の受け器を３７℃で１０分間攪拌することで、６７３ｇの組成物（Ｅ−１）（Ｌ−１−２．２の純度９９．９７５０＆とＨ−１４の純度０．０１７０％の純度、これらを合わせた純度９９．９９２０％）を調整した。組成物（Ｅ−１）をアルミ製の容器に収容し、窒素を充填した後、３０日間３０℃で保存した。ＧＣ分析の結果、Ｌ−１−２．２とＨ−１４を合わせた純度は、９９．９８２０％であった。
（実施例２）  式（Ｌ−１−１．２）で表される化合物の保存
式（Ｌ−１−１．２）【０５５６】
【化２１５】
2018198793.tif 000216
【０５５７】
で表される化合物（純度９９．９９１０％）３２００ｇをヘキサン６４００ｍｌに４０℃で溶解させた。また、シリカゲル９６０ｇ、アルミナ１６００ｇ及びヘキサンでカラムクロマトグラフィーを作成し、この受け器として、丸底フラスコに式（Ｈ−１４）で表される添加剤 ６４０ mgを正確に量りとった。このカラムクロマトグラフィーに式（Ｌ−１−１．２）のヘキサン溶液をチャージし、先に調整した丸底フラスコで受けた。さらに、ヘキサン１０Ｌをカラムクロマトグラフィーに通し、先と同様の丸底フラスコで受けた。得られた溶液の溶媒を減圧留去することで、３０９７ｇの組成物（Ｅ−２）（Ｌ−１−１．２の純度９９．９７３０％、Ｈ−１４の純度０．０１８０％、これらを合わせた純度９９．９９１０％）を調整した。組成物（Ｅ−２）をアルミ製の容器に収容し、窒素を充填した後、３０日間３０℃で保存した。ＧＣ分析の結果、Ｌ−１−１．２とＨ−１４を合わせた純度は、９９．９９１０％であった。
（実施例３）  式（Ｌ−４．５）で表される化合物の保存
式（Ｌ−４．５）【０５５８】
【化２１６】
2018198793.tif 000217
【０５５９】
で表される化合物（純度９９．９９９４％）２０ｇをヘキサン６０ｍｌに室温で溶解させた。また、シリカゲル６ｇ、アルミナ１０ｇ及びヘキサンでカラムクロマトグラフィーを作製し、この受け器として、丸底フラスコに式（Ｈ−１４）で表される添加剤 ４ mgを正確に量りとった。このカラムクロマトグラフィーに式（Ｌ−４．５）のヘキサン溶液をチャージし、先に調整した丸底フラスコで受けた。さらに、ヘキサン７７ｍｌをカラムクロマトグラフィーに通し、先と同様の丸底フラスコで受けた。この混合溶液を０℃に冷却することで析出させ、−２０℃で3時間熟成させた。析出した結晶をろ過し、これを減圧乾燥することで、１０ｇの組成物（Ｅ−３）（Ｌ−４．５の純度９９．９９９０％、Ｈ−１４の純度０．０００４％、これらを合わせた純度９９．９９９４％）を調整した。組成物（Ｅ−３）をガラス製の容器に収容し、窒素を充填した後、３０日間７０℃で保存した。ＧＣ分析の結果、Ｌ−４．５とＨ−１４を合わせた純度は、９９．９９１０％であった。
（実施例４）  式（Ｐ−ｂ−３）で表される化合物の保存
式（Ｐ−ｂ−３）【０５６０】
【化２１７】
2018198793.tif 000218
【０５６１】
で表される化合物（純度９９．８６１１％）１００ｇを塩化メチレン６００ｍＬとヘキサン５００ｍＬの混合溶媒に加え溶解させた。また、シリカゲル２００ｇ、アルミナ１００ｇ及びヘキサンと塩化メチレンの混合溶媒でカラムクロマトグラフィーを作製し、この受け器として、丸底フラスコに式（Ｈ−１４）で表される添加剤 ２０ mgを正確に量りとった。このカラムクロマトグラフィーに式（Ｐ−ｂ−３）の溶液をチャージし、先に調整した丸底フラスコで受けた。さらに、ヘキサン７５０ｍＬ及び塩化メチレン９００ｍｌの混合溶媒をカラムクロマトグラフィーに通し、先と同様の丸底フラスコで受けた。この混合溶液を減圧下で溶媒を２７００ｍＬ留去した。この溶液の中へ、ヘキサンを３００ｍＬをゆっくり加え、再沈殿を行った。−１０℃で２時間冷却後、結晶をろ過し、これを減圧乾燥することで、９０ｇの組成物（Ｅ−４）（Ｐ−ｂ−３の純度９９．８６０６％、Ｈ−１４の純度０．０００５％、これらを合わせた純度９９．８６１１％）を調整した。組成物（Ｅ−４）をガラス製の容器に収容し、窒素を充填した後、９０日間６０℃で保存した。ＧＣ分析の結果、Ｌ−４．５とＨ−１４を合わせた純度は、９９．８３０１％であった。
（実施例５）  式（Ｌ−１−１．３）で表される化合物の保存
式（Ｌ−１−１．３）【０５６２】
【化２１８】
2018198793.tif 000219
【０５６３】
で表される化合物（純度９９．９９３１）５０ｇをヘキサン１００ｍｌに溶解させた。また、シリカゲル１４．６ｇ、アルミナ２４．４ｇおよびヘキサンでカラムを作成し、このカラムに式（Ｌ−１−１．３）のヘキサン溶液をチャージし、通過させ、さらにヘキサン１６０ｍｌで溶出させ、得られた溶液の溶媒を減圧下留去した。得られた残渣を３７℃水浴で加温しながら、減圧下３時間乾燥した。得られた粘調性液体を減圧下（０．８ｍｍＨｇ）、加温（２５０℃）しながら蒸留し、予め式（Ｈ−１４）を１０ｍｇ秤量し加えておいた丸底フラスコに捕集した。得られた混合物を４８℃水浴で加温しながらアルゴン雰囲気下１０分間撹拌し、４９ｇの組成物（Ｅ−５）（Ｌ−１−１．３の純度９９．９７２８％、Ｈ−１４の純度０．０１９２％、これらを合わせた純度９９．９９２０％）を調整した。組成物（Ｅ−５）をガラス製の容器に収容し、大気圧下、２０日間７０℃で保存した。ＧＣ分析の結果、Ｌ−１−１．３とＨ−１４を合わせた純度は、９９．９９２０％であった。
（実施例６）式（Ｌ−５．４）で表される化合物の保存
式（Ｌ−５．４）【０５６４】
【化２１９】
2018198793.tif 000220
【０５６５】
で表される化合物（純度９９．９９５８）２５ｇをヘキサン１３０ｍｌに溶解させた。また、シリカゲル７．５ｇ、アルミナ１２．５ｇおよびヘキサンでカラムを作成し、この受け器として、丸底フラスコに式（Ｈ−１４）で表される添加剤 ５ｍｇを正確に量りとった。このカラムに式（Ｌ−５．４）のヘキサン溶液をチャージし、通過させ、さらにヘキサン１２０ｍｌで溶出させ、得られた溶液の溶媒１４０ｍｌを減圧下留去した。得られた溶液を−２０℃下２時間静置し、結晶を析出させた。析出した結晶をろ取し、４５℃の水浴で加温しながら減圧下１８時間乾燥し、１９ｇの組成物（Ｅ−６）（Ｌ−５．４の純度９９．９９６１％、Ｈ−１４の純度０．０００９％、これらを合わせた純度９９．９９７０％）を調整した。組成物（Ｅ−６）をガラス製の容器に収容し、大気圧下、３０日間７０℃で保存した。ＧＣ分析の結果、Ｌ−５．４とＨ−１４を合わせた純度は、９９．８３６０％であった。
（実施例７）式（Ｌ−５．４）で表される化合物の保存
式（Ｌ−５．４）【０５６６】
【化２２０】
2018198793.tif 000221
【０５６７】
実施例６の結晶ろ過時に得られたろ液を、減圧下濃縮したのち、４５℃の水浴で加温しながら減圧下１２時間乾燥し、４ｇの組成物（Ｅ−７）（Ｌ−５．４の純度９９．９０９１％、Ｈ−１４の純度０．０７８９％、これらを合わせた純度９９．９８８０％）を調整した。組成物（Ｅ−７）をガラス製の容器に収容し、大気圧下、３０日間７０℃で保存した。ＧＣ分析の結果、Ｌ−とＨ−１４を合わせた純度は、９９．９７１０％であった。
（実施例８）式（Ｎ−１−３．６）で表される化合物の保存
式（Ｎ−１−３．６）【０５６８】
【化２２１】
2018198793.tif 000222
【０５６９】
で表される化合物（純度９９．９９７４％）１００ｇをヘキサン１０００ｍｌに溶解させた。また、シリカゲル３０ｇ、アルミナ５０ｇおよびヘキサンでカラムを作成し、この受け器として、丸底フラスコに式（Ｈ−１４）で表される添加剤 １００ｍｇを正確に量りとった。このカラムに式（Ｎ−１−３．６）のヘキサン溶液を５０℃でチャージし、通過させ、さらにヘキサン３６３ｍｌで溶出させた。得られた溶液を−２０℃下２時間静置し、結晶を析出させた。析出した結晶をろ取し、４５℃の水浴で加温しながら減圧下１５時間乾燥し、８７ｇの組成物（Ｅ−８）（Ｎ−１−３．６の純度９９．９８０６％、Ｈ−１４の純度０．０１６８％、これらを合わせた純度９９．９９７４％）を調整した。組成物（Ｅ−８）をガラス製の容器に収容し、窒素を充填した後、３０日間７０℃で保存した。ＧＣ分析の結果、Ｎ−１−３．６とＨ−１４を合わせた純度は、９９．９９７２％であった。
（実施例９）  式（Ｎ−１−１１．１４）で表される化合物の保存
式（Ｎ−１−１１．１４）【０５７０】
【化２２２】
2018198793.tif 000223
【０５７１】
で表される化合物（純度９９．９８７９％）２７．５ｇをヘキサン１１０ｍｌに溶解させた。また、シリカゲル８．２ｇ、アルミナ１３．８ｇおよびヘキサンでカラムを作成し、この受け器として、丸底フラスコに式（Ｈ−１４）で表される添加剤 ３０ｍｇを正確に量りとった。このカラムに式（（Ｎ−１−１１．１４））のヘキサン溶液を５５℃でチャージし、通過させ、さらにヘキサン９１ｍｌで溶出させた。得られた溶液を−２０℃下２時間静置し、結晶を析出させた。析出した結晶をろ取し、５０℃の水浴で加温しながら減圧下１５時間乾燥し、２５．１ｇの組成物（Ｅ−９）（Ｎ−１−１１．１４の純度９９．９７９９％、Ｈ−１４の純度０．００８０％、これらを合わせた純度９９．９８７９％）を調整した。組成物（Ｅ−９）をガラス製の容器に収容し、窒素を充填した後、２０日間６０℃で保存した。ＧＣ分析の結果、Ｎ−１−３．６とＨ−１４を合わせた純度は、９９．９８６０％であった。
（実施例１０）  式（Ｌ−３．１）で表される化合物の保存
式（Ｌ−３．１）【０５７２】
【化２２３】
2018198793.tif 000224
【０５７３】
で表される化合物（純度９９．９８７５％）２０ｇをヘキサン８０ｍｌに溶解させた。また、シリカゲル６ｇ、アルミナ１０ｇおよびヘキサンでカラムを作成し、この受け器として、丸底フラスコに式（Ｈ−１４）で表される添加剤 ３０ｍｇを正確に量りとった。このカラムに式（Ｌ−３．１）のヘキサン溶液をチャージし、通過させ、さらにヘキサン６６ｍｌで溶出させた。得られた溶液を−２０℃下２時間静置し、結晶を析出させた。析出した結晶をろ取し、４５℃の水浴で加温しながら減圧下１５時間乾燥し、１７ｇの組成物（Ｅ−１０）（Ｌ−３．１の純度９９．９８３５％、Ｈ−１４の純度０．００４０％、これらを合わせた純度９９．９８７５％）を調整した。組成物（Ｅ−１０）をガラス製の容器に収容し、窒素を充填した後、２０日間７０℃で保存した。ＧＣ分析の結果、Ｌ−３．１とＨ−１４を合わせた純度は、９９．９８１０％であった。
（比較例１）
式（Ｌ−１−２．２）で表される化合物（純度９９．９９２０％）１０ｇをアルミ製の容器に収容し、窒素を充填した後、３０日間３０℃で保存した。ＧＣ分析の結果、純度は、９９．９６６０％であった。
（比較例２）
式（Ｌ−１−１．２）で表される化合物（純度９９．９９１０％）１０ｇをアルミ製の容器に収容し、窒素を充填した後、３０日間３０℃で保存した。ＧＣ分析の結果、純度は、９９．８８１０％であった。
（比較例３）
式（Ｌ−４．５）で表される化合物（純度９９．９９１０％）１０ｇをガラス製の容器に収容し、窒素を充填した後、３０日間７０℃で保存した。ＧＣ分析の結果、純度は、７３．１４５７％であった。
（比較例４）
式（Ｐ−ｂ−３）で表される化合物（純度９９．８６１１％）１０ｇをガラス製の容器に収容し、窒素を充填した後、９０日間６０℃で保存した。ＧＣ分析の結果、純度は、９８．５３９８％であった。【０５７４】
（比較例５）
式（Ｌ−１−１．３）で表される化合物（純度９９．９９２０％）１０ｇをガラス製の容器に収容し、大気圧下、２０日間７０℃で保存した。ＧＣ分析の結果、純度は、３９．８８７４％であった。
（比較例６）
式（Ｌ−５．４）で表される化合物（純度９９．９９５８％）１０ｇをガラス製の容器に収容し、大気圧下、３０日間７０℃で保存した。ＧＣ分析の結果、純度は、４５．５８３９％であった。
（比較例７）
式（Ｎ−１−３．６）で表される化合物（純度９９．９９７４％）１０ｇをガラス製の容器に収容し、大気圧下、３０日間７０℃で保存した。ＧＣ分析の結果、純度は、９９．９８１３％であった。
（比較例８）
式（Ｎ−１−１１．１４）で表される化合物（純度９９．９８７９％）１０ｇをガラス製の容器に収容し、窒素を充填した後、２０日間６０℃で保存した。ＧＣ分析の結果、純度は、９９．８９５３％であった。
（比較例９）
式（Ｌ−３．１）で表される化合物（純度９９．９８７５％）１０ｇをガラス製の容器に収容し、窒素を充填した後、２０日間７０℃で保存した。ＧＣ分析の結果、純度は、９９．９６１０％であった。【０５７５】
以上の実施例、比較例のＧＣ分析の結果をそれぞれ表１、表２に示した。【０５７６】
【表１】
2018198793.tif 000225
【０５７７】
【表２】
2018198793.tif 000226
【０５７８】
表１及び表２を参照すれば、実施例１−７の液晶組成物の場合、高いレベルの純度を維持したまま長期間保存可能なことがわかる。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
実質的に１種類の液晶化合物と、該液晶化合物の変質を防止する添加剤を含有し、
液晶化合物の変質を防止する添加剤は、一般式（Ｈ−１）から一般式（Ｈ−４）、一般式（Ｈ−Ｉ）、一般式（ｉ）又は一般式（ｉｉ）で表される化合物から選択される１種又は２種以上の化合物であり、
気密性を有する容器に収容された組成物。
【化１】
2018198793.tif 000232
（一般式（Ｈ−１）中のＲＨ１は、炭素原子数２から１０のアルキル基、炭素原子数１から１０のアルコキシル基、炭素原子数２から１０のアルケニル基又は炭素原子数２から１０のアルケニルオキシ基を表し、一般式（Ｈ−２）から一般式（Ｈ−４）中のＲＨ１は炭素原子数１から１０のアルキル基、炭素原子数１から１０のアルコキシル基、炭素原子数２から１０のアルケニル基又は炭素原子数２から１０のアルケニルオキシ基を表すが、これらＲＨ１基中に存在する１個の−ＣＨ２−又は非隣接の２個以上の−ＣＨ２−はそれぞれ独立して−Ｏ−又は−Ｓ−に置換されても良く、また、基中に存在する１個又は２個以上の水素原子はそれぞれ独立してフッ素原子又は塩素原子に置換されてもよく、
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていてもよい。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていてもよい。）又はトランス−１，４−シクロヘキシレン基を表す。）
【化２】
2018198793.tif 000233
（式中、Ｍｘは炭素数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）を表し、Ｘは炭素数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基、トランス−１，４−シクロヘキシレン基を表し、１，４−フェニレン基は任意の水素原子がフッ素原子により置換されていても良く、ａ、ｂ、ｃ、ｄはそれぞれ独立的に０または１を表すが、ａ＋ｂ＋ｃ＋ｄは３以上を表す。）
【化３】
2018198793.tif 000234
（式中、Ｒｉ０は水素原子、水酸基、−Ｏ・、又は炭素原子数１〜２０のアルキル基を表し、該アルキル基中に存在する１個又は隣接していない２個以上の−ＣＨ２−は、それぞれ独立して−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、−Ｓｉ（ＣＨ３）２−、トランス１，４−シクロヘキシレン基、１，４−フェニレン基又はナフタレン−２，６−ジイル基に置換されてもよく、Ｒｉ０中の１個又は２個以上の水素原子はそれぞれ独立してフッ素原子、塩素原子又はシアノ基で置換されていてもよく、
Ｒｉ１、Ｒｉ２、Ｒｉ３及びＲｉ４はそれぞれ独立して炭素原子数１〜１２のアルキル基を表し、該Ｒｉ１とＲｉ２及び／又はＲｉ３とＲｉ４は互いに結合して環を形成してもよく、
Ｒｉ５、Ｒｉ６、Ｒｉ７及びＲｉ８はそれぞれ独立して水素原子又は炭素原子数１〜１２のアルキル基を表し、ＲＩＩ５とＲＩＩ６及び／又はＲＩＩ７とＲＩＩ８がアルキル基を表す場合、該ＲＩＩ５とＲＩＩ６及び／又はＲＩＩ７とＲＩＩ８は互いに結合して環を形成してもよく、
ｎｉは０又は１を表し、
ｍｉは１〜６の整数を表し、Ｍｉは１〜６価の有機基を表し、Ｍｉの価数はｍｉが表す数と同じ数であり、Ｒｉ０、Ｒｉ１、Ｒｉ２、Ｒｉ３、Ｒｉ４、Ｒｉ５、Ｒｉ６、Ｒｉ７、Ｒｉ８及びｎｉが複数存在する場合、それらは同一であっても異なっていてもよい。）
【化４】
2018198793.tif 000235
（式中、Ｒｉｉ０は水素原子、水酸基、−Ｏ・、又は炭素原子数１〜２０のアルキル基を表し、該アルキル基中に存在する１個又は隣接していない２個以上の−ＣＨ２−は、それぞれ独立して−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、−Ｓｉ（ＣＨ３）２−、トランス１，４−シクロヘキシレン基、１，４−フェニレン基又はナフタレン−２，６−ジイル基に置換されてもよく、Ｒｉｉ０中の１個又は２個以上の水素原子はそれぞれ独立してフッ素原子、塩素原子又はシアノ基で置換されていてもよく、
Ｒｉｉ１、Ｒｉｉ２、Ｒｉｉ３及びＲｉｉ４はそれぞれ独立して炭素原子数１〜１２のアルキル基を表し、該Ｒｉｉ１とＲｉｉ２及び／又はＲｉｉ３とＲｉｉ４は互いに結合して環を形成してもよく、
ｎｉｉは０又は１を表し、
ｔは１から４を表し、Ｕは環構造を形成する２×ｔ価の有機基を表し、Ｒｉｉ０、Ｒｉｉ１、Ｒｉｉ２、Ｒｉｉ３、Ｒｉｉ４、Ｒｉｉ５、Ｒｉｉ６、Ｒｉｉ７、Ｒｉｉ８及びｎｉｉが複数存在する場合、それらは同一であっても異なっていてもよい。）
【請求項２】
液晶化合物が一般式（Ｌ）
【化５】
2018198793.tif 000236
（式中、ＲＬ１は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＬ１及びＡＬ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  １，４−シクロヘキセニレン基、ナフタレン−２，６−ジイル基、１，２，３，４−テトラヒドロナフタレン−２，６−ジイル基、デカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良く、また、これらの基中に存在する水素原子はフッ素原子に置換されても良い。）
からなる群より選ばれる基を表し、上記の基（ａ）、基（ｂ）及び基（ｃ）はそれぞれ独立してシアノ基、フッ素原子又は塩素原子で置換されていてもよく、
ＺＬ１は単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＲＬ２は水素原子、フッ素原子、塩素原子、シアノ基又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、また、アルキル基中の１個又は２個以上の水素原子はフッ素原子で置換されていてもよく、
ｍＬ１は１、２、３又は４を表すが、ｍＬ１が２、３又は４を表す場合、複数存在するＡＬ１及びＺＬ１は同一であっても異なっていてもよい。）
又は一般式（Ｐ）
【化６】
2018198793.tif 000237
（上記一般式（Ｐ）中、Ｚｐ１は、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｒｐ２を表し、
Ｒｐ１及びＲｐ２はそれぞれ独立して以下の式（Ｒ−Ｉ）から式（Ｒ−ＩＸ）：
【化７】
2018198793.tif 000238
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
Ｓｐｐ１及びＳｐｐ２はスペーサー基を表し、
Ｌｐ１及びＬｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、前記式中、ｚは１〜４の整数を表す。）を表し、
Ｍｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ｍｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
Ｍｐ１は以下の式（ｉ−１１）〜（ｉｘ−１１）：
【化８】
2018198793.tif 000239
（式中、★でＳｐｐ１と結合し、★★でＬｐ１若しくはＬｐ２と結合する。）のいずれかを表し、Ｍｐ１は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
Ｍｐ３は以下の式（ｉ−１３）〜（ｉｘ−１３）：
【化９】
2018198793.tif 000240
（式中、★でＺｐ１と結合し、★★でＬｐ２と結合する。）のいずれかを表し、Ｍｐ３は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
ｍｐ２〜ｍｐ４はそれぞれ独立して、０、１、２又は３を表し、ｍｐ１及びｍｐ５はそれぞれ独立して１、２又は３を表すが、Ｚｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｓｐｐ１が複数存在する場合にはそれらは同一であっても異なっていてもよく、Ｓｐｐ２が複数存在する場合にはそれらは同一であっても異なっていてもよく、Ｌｐ１が複数存在する場合にはそれらは同一であっても異なっていてもよく、Ｍｐ２が複数存在する場合にはそれらは同一であっても異なっていてもよい。）
で表される化合物である請求項１に記載の組成物。
【請求項３】
添加剤の含有量が液晶組成物において１０質量％以下である請求項１又は２に記載の組成物。
【請求項４】
実質的に１種類の液晶化合物と、
請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤を含有する液晶組成物を、気密性を有する容器を用いた液晶組成物の保存方法。
【請求項５】
固体状態の液晶化合物に、請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤を加え、液晶化合物が実質的に１種類のみで構成される液晶組成物を調製する液晶組成物の製造方法。
【請求項６】
室温で固体状態の液晶化合物を液晶状態又は等方性液体状態又は溶剤に溶解して溶液状態とした後、請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤を加え、実質的に１種類の液晶化合物と該液晶化合物の変質を防止する添加剤で構成される液晶組成物を調製する液晶組成物の製造方法。
【請求項７】
液晶化合物、請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤及び溶剤からなる混合物から再結晶又は再沈殿することで、実質的に１種類の液晶化合物と、該液晶化合物の変質を防止する添加剤で構成される液晶組成物を調製する液晶組成物の製造方法。
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
実質的に１種類の液晶化合物と、該液晶化合物の変質を防止する添加剤を含有し、
液晶化合物の変質を防止する添加剤は、一般式（Ｈ−１）から一般式（Ｈ−４）、一般式（Ｈ−Ｉ）、一般式（ｉ）又は一般式（ｉｉ）で表される化合物から選択される１種又は２種以上の化合物であり、
液晶化合物が一般式（Ｉ）
【化１】
2018198793.tif 000241
（式中、ＲＩ１は、アルデヒド基、アミノ基、カルボキシル基、トシル基、メシル基、トリフラート基、ヒドロキシ基、ヒドロキシメチル基、ニトロ基、スルホ基、シアノ基、酸クロリド基、塩素原子、臭素原子、ヨウ素原子、又は、炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＩ１及びＡＩ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  １，４−シクロヘキセニレン基、ナフタレン−２，６−ジイル基、１，２，３，４−テトラヒドロナフタレン−２，６−ジイル基、デカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良く、また、これらの基中に存在する水素原子はフッ素原子に置換されても良い。）
からなる群より選ばれる基を表し、上記の基（ａ）、基（ｂ）及び基（ｃ）はそれぞれ独立してシアノ基、フッ素原子又は塩素原子で置換されていてもよく、
ＺＩ１は単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＲＩ２は、アルデヒド基、アミノ基、カルボキシル基、トシル基、メシル基、トリフラート基、ヒドロキシ基、ヒドロキシメチル基、ニトロ基、スルホ基、酸クロリド基、臭素原子、ヨウ素原子、又は、水素原子、フッ素原子、塩素原子、シアノ基又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、また、アルキル基中の１個又は２個以上の水素原子はフッ素原子で置換されていてもよく、
ｍＩ１は１、２、３又は４を表すが、ｍＩ１が２、３又は４を表す場合、複数存在するＡＩ１及びＺＩ１は同一であっても異なっていてもよいが、
ＲＩ１及びＲＩ２のいずれか一つ以上は、基中に−ＣＨ＝ＣＨ−又は−Ｃ≡Ｃ−構造を有するか、
ＡＩ２が１，４−フェニレン基を表し、且つＲＩ２が炭素原子数１〜１０のアルキル基を表すか、又は
ｍＩ１が２を表し、ＺＩ１が単結合を表し、ＡＩ１が１，４−フェニレン基を表し、且つＡＩ２が１，４−シクロヘキシレン基を表す。）
又は一般式（Ｐ）
【化１】
2018198793.tif 000242
（上記一般式（Ｐ）中、Ｚｐ１は、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｒｐ２を表し、
Ｒｐ１及びＲｐ２はそれぞれ独立して以下の式（Ｒ−Ｉ）から式（Ｒ−ＩＸ）：
【化３】
2018198793.tif 000243
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
Ｓｐｐ１及びＳｐｐ２はスペーサー基を表し、
Ｌｐ１及びＬｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲａ−、−ＮＲａ−ＣＯ−、−ＳＣＨ２−、−ＣＨ２Ｓ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−ＣＯＯ−ＣＲａ＝ＣＨ−ＣＯＯ−、−ＣＯＯ−ＣＲａ＝ＣＨ−ＯＣＯ−、−ＯＣＯ−ＣＲａ＝ＣＨ−ＣＯＯ−、−ＯＣＯ−ＣＲａ＝ＣＨ−ＯＣＯ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、Ｒａはそれぞれ独立して水素原子又は炭素原子数１〜４のアルキル基を表し、前記式中、ｚは１〜４の整数を表す。）を表し、
Ｍｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ｍｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
Ｍｐ１は以下の式（ｉ−１１）〜（ｉｘ−１１）：
【化２】
2018198793.tif 000244
（式中、★でＳｐｐ１と結合し、★★でＬｐ１若しくはＬｐ２と結合する。）のいずれかを表し、Ｍｐ１は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
Ｍｐ３は以下の式（ｉ−１３）〜（ｉｘ−１３）：
【化３】
2018198793.tif 000245
（式中、★でＺｐ１と結合し、★★でＬｐ２と結合する。）のいずれかを表し、Ｍｐ３は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていても良く、
ｍｐ２〜ｍｐ４はそれぞれ独立して、０、１、２又は３を表し、ｍｐ１及びｍｐ５はそれぞれ独立して１、２又は３を表すが、Ｚｐ１が複数存在する場合にはそれらは同一であっても異なっていてもよく、Ｒｐ１が複数存在する場合にはそれらは同一であっても異なっていてもよく、Ｒｐ２が複数存在する場合にはそれらは同一であっても異なっていてもよく、Ｓｐｐ１が複数存在する場合にはそれらは同一であっても異なっていてもよく、Ｓｐｐ２が複数存在する場合にはそれらは同一であっても異なっていてもよく、Ｌｐ１が複数存在する場合にはそれらは同一であっても異なっていてもよく、Ｍｐ２が複数存在する場合にはそれらは同一であっても異なっていてもよい。）
で表される化合物であり、
気密性を有する容器に収容された組成物。
【化１】
2018198793.tif 000246
（一般式（Ｈ−１）中のＲＨ１は、炭素原子数２から１０のアルキル基、炭素原子数１から１０のアルコキシル基、炭素原子数２から１０のアルケニル基又は炭素原子数２から１０のアルケニルオキシ基を表し、一般式（Ｈ−２）から一般式（Ｈ−４）中のＲＨ１は炭素原子数１から１０のアルキル基、炭素原子数１から１０のアルコキシル基、炭素原子数２から１０のアルケニル基又は炭素原子数２から１０のアルケニルオキシ基を表すが、これらＲＨ１基中に存在する１個の−ＣＨ２−又は非隣接の２個以上の−ＣＨ２−はそれぞれ独立して−Ｏ−又は−Ｓ−に置換されても良く、また、基中に存在する１個又は２個以上の水素原子はそれぞれ独立してフッ素原子又は塩素原子に置換されてもよく、
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていてもよい。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていてもよい。）又はトランス−１，４−シクロヘキシレン基を表す。）
【化３】
2018198793.tif 000247
（式中、Ｍｘは炭素数１から２５の炭化水素（該炭化水素中の１つ又は２つ以上の−ＣＨ２−は、酸素原子が直接隣接しないように、−Ｏ−、−ＣＯ−、−ＣＯＯ−、−ＯＣＯ−に置換されていても良い。）を表し、Ｘは炭素数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基、トランス−１，４−シクロヘキシレン基を表し、１，４−フェニレン基は任意の水素原子がフッ素原子により置換されていても良く、ａ、ｂ、ｃ、ｄはそれぞれ独立的に０または１を表すが、ａ＋ｂ＋ｃ＋ｄは３以上を表す。）
【化１】
2018198793.tif 000248
（式中、Ｒｉ０は水素原子、水酸基、−Ｏ・、又は炭素原子数１〜２０のアルキル基を表し、該アルキル基中に存在する１個又は隣接していない２個以上の−ＣＨ２−は、それぞれ独立して−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、−Ｓｉ（ＣＨ３）２−、トランス１，４−シクロヘキシレン基、１，４−フェニレン基又はナフタレン−２，６−ジイル基に置換されてもよく、Ｒｉ０中の１個又は２個以上の水素原子はそれぞれ独立してフッ素原子、塩素原子又はシアノ基で置換されていてもよく、
Ｒｉ１、Ｒｉ２、Ｒｉ３及びＲｉ４はそれぞれ独立して炭素原子数１〜１２のアルキル基を表し、該Ｒｉ１とＲｉ２及び／又はＲｉ３とＲｉ４は互いに結合して環を形成してもよく、
Ｒｉ５、Ｒｉ６、Ｒｉ７及びＲｉ８はそれぞれ独立して水素原子又は炭素原子数１〜１２のアルキル基を表し、ＲＩＩ５とＲＩＩ６及び／又はＲＩＩ７とＲＩＩ８がアルキル基を表す場合、該ＲＩＩ５とＲＩＩ６及び／又はＲＩＩ７とＲＩＩ８は互いに結合して環を形成してもよく、
ｎｉは０又は１を表し、
ｍｉは１〜６の整数を表し、Ｍｉは１〜６価の有機基を表し、Ｍｉの価数はｍｉが表す数と同じ数であり、Ｒｉ０、Ｒｉ１、Ｒｉ２、Ｒｉ３、Ｒｉ４、Ｒｉ５、Ｒｉ６、Ｒｉ７、Ｒｉ８及びｎｉが複数存在する場合、それらは同一であっても異なっていてもよい。）
【化４】
2018198793.tif 000249
（式中、Ｒｉｉ０は水素原子、水酸基、−Ｏ・、又は炭素原子数１〜２０のアルキル基を表し、該アルキル基中に存在する１個又は隣接していない２個以上の−ＣＨ２−は、それぞれ独立して−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、−Ｓｉ（ＣＨ３）２−、トランス１，４−シクロヘキシレン基、１，４−フェニレン基又はナフタレン−２，６−ジイル基に置換されてもよく、Ｒｉｉ０中の１個又は２個以上の水素原子はそれぞれ独立してフッ素原子、塩素原子又はシアノ基で置換されていてもよく、
Ｒｉｉ１、Ｒｉｉ２、Ｒｉｉ３及びＲｉｉ４はそれぞれ独立して炭素原子数１〜１２のアルキル基を表し、該Ｒｉｉ１とＲｉｉ２及び／又はＲｉｉ３とＲｉｉ４は互いに結合して環を形成してもよく、
ｎｉｉは０又は１を表し、
ｔは１から４を表し、Ｕは環構造を形成する２×ｔ価の有機基を表し、Ｒｉｉ０、Ｒｉｉ１、Ｒｉｉ２、Ｒｉｉ３、Ｒｉｉ４、Ｒｉｉ５、Ｒｉｉ６、Ｒｉｉ７、Ｒｉｉ８及びｎｉｉが複数存在する場合、それらは同一であっても異なっていてもよい。）
【請求項２】
一般式（Ｉ）が一般式（Ｌ）
【化１】
2018198793.tif 000250
（式中、ＲＬ１は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＬ１及びＡＬ２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  １，４−シクロヘキセニレン基、ナフタレン−２，６−ジイル基、１，２，３，４−テトラヒドロナフタレン−２，６−ジイル基、デカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良く、また、これらの基中に存在する水素原子はフッ素原子に置換されても良い。）
からなる群より選ばれる基を表し、上記の基（ａ）、基（ｂ）及び基（ｃ）はそれぞれ独立してシアノ基、フッ素原子又は塩素原子で置換されていてもよく、
ＺＬ１は単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＲＬ２は水素原子、フッ素原子、塩素原子、シアノ基又は炭素原子数１〜１０のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、また、アルキル基中の１個又は２個以上の水素原子はフッ素原子で置換されていてもよく、
ｍＬ１は１、２、３又は４を表すが、ｍＬ１が２、３又は４を表す場合、複数存在するＡＬ１及びＺＬ１は同一であっても異なっていてもよい。）
で表される化合物であるか、
又は一般式（Ｐ）が一般式（Ｐ−ａ）、一般式（Ｐ−ｂ）、一般式（Ｐ−ｃ）および一般式（Ｐ−ｄ）
【化５】
2018198793.tif 000251
（式中、Ｒｐ１及びＲｐ２はそれぞれ独立して以下の式（Ｒ−Ｉ）から式（Ｒ−ＩＸ）：
【化３】
2018198793.tif 000252
のいずれかを表し、前記式（Ｒ−Ｉ）〜（Ｒ−ＩＸ）中、Ｒ２〜Ｒ６はお互いに独立して、水素原子、炭素原子数１〜５個のアルキル基または炭素原子数１〜５個のハロゲン化アルキル基であり、Ｗは単結合、−Ｏ−またはメチレン基であり、Ｔは単結合または−ＣＯＯ−であり、ｐ、ｔおよびｑはそれぞれ独立して、０、１または２を表し、
環Ａおよび環Ｂはそれぞれ独立して、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｒｐ１で置換されていていることが好ましく、
環Ｃは以下の式（ｃ−ｉ）〜（ｃ−ｉｘ）：
【化６】
2018198793.tif 000253
（式中、★でＳｐｐ１と結合し、★★でＬｐ５若しくはＬｐ６と結合する。）のいずれかを表し、
Ｓｐｐ１及びＳｐｐ４はスペーサー基を表し、Ｘｐ１〜Ｘｐ４は、それぞれ独立して、水素原子またはハロゲン原子を表すことが好ましく、
Ｌｐ４、Ｌｐ５およびＬｐ６はそれぞれ独立して、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）ｚ−Ｃ（＝Ｏ）−Ｏ−、−（ＣＨ２）ｚ−Ｏ−（Ｃ＝Ｏ）−、−Ｏ−（Ｃ＝Ｏ）−（ＣＨ２）ｚ−、−（Ｃ＝Ｏ）−Ｏ−（ＣＨ２）ｚ−、−Ｏ−（ＣＨ２）ｚ−Ｏ−、−ＯＣＦ２−、−ＣＨ＝ＣＨＣＯＯ−、−ＣＯＯＣＨ＝ＣＨ−、−ＯＣＯＣＨ＝ＣＨ−又は−Ｃ≡Ｃ−を表し、前記式中のｚは、１〜４の整数ｗを表し、
Ｌｐ３は、−ＣＨ＝ＣＨＣＯＯ−、−ＣＯＯＣＨ＝ＣＨ−または−ＯＣＯＣＨ＝ＣＨ−であり、
上記一般式（Ｐ−ａ）中のｍｐ６およびｍｐ７は、それぞれ独立して、０、１、２または３を表し、上記一般式（Ｐ−ｂ）中のｍｐ８およびｍｐ９は、それぞれ独立して、１、２または３を表し、上記一般式（Ｐ−ｃ）中のｍｐ１０およびｍｐ１１は、それぞれ独立して、０又は１を表し、上記一般式（Ｐ−ｄ）中のｍｐ１２及びｍｐ１５はそれぞれ独立して１、２又は３を表し、ｍｐ１３は、０、１、２又は３を表し、ｍｐ１４は、０又は１を表す。）
で表される化合物である請求項１に記載の組成物。
【請求項３】
添加剤の含有量が液晶組成物において１０質量％以下である請求項１又は２に記載の組成物。
【請求項４】
実質的に１種類の液晶化合物と、
請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤を含有する液晶組成物を、気密性を有する容器を用いた液晶組成物の保存方法。
【請求項５】
固体状態の液晶化合物に、請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤を加え、液晶化合物が実質的に１種類のみで構成される液晶組成物を調製する液晶組成物の製造方法。
【請求項６】
室温で固体状態の液晶化合物を液晶状態又は等方性液体状態又は溶剤に溶解して溶液状態とした後、請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤を加え、実質的に１種類の液晶化合物と該液晶化合物の変質を防止する添加剤で構成される液晶組成物を調製する液晶組成物の製造方法。
【請求項７】
液晶化合物、請求項１に記載の一般式（Ｈ−１）から一般式（Ｈ−４）、一般式（Ｈ−Ｉ）、一般式（ｉ）又は一般式（ｉｉ）で表される化合物から選択される１種又は２種以上の化合物である前記液晶化合物の変質を防止する添加剤及び溶剤からなる混合物から再結晶又は再沈殿することで、実質的に１種類の液晶化合物と、該液晶化合物の変質を防止する添加剤で構成される液晶組成物を調製する液晶組成物の製造方法。
【国際調査報告】
2018198793.tif 000254
2018198793.tif 000255
2018198793.tif 000256
2018198793.tif 000257